(57)【要約】本明細書において、二酸化炭素の拡散に対するバリアを提供し得るポリマー組成物を含む物品が開示される。開示されるポリマー組成物は、炭酸化液体、なかでも炭酸清涼飲料から二酸化炭素の拡散を妨げるか、または防止する包装に利用され得る。本要約は、特定の技術分野における調査目的の走査ツールとして意図されており、本発明の限定を意図するものではない。本明細書には、ａ）ベースポリマーと、ｂ）約０．１重量％〜約１０重量％の本発明の化合物とを含むポリマー組成物が開示される。
2014528010.tif 000002
【特許請求の範囲】
【請求項１】
（ａ）ベースポリマー、および
（ｂ）約０．１重量％〜約１０重量％の下式を有する化合物
【化２５】
2014528010.tif 000033
を含むポリマー組成物であって、式中、Ｒ１〜Ｒ８は、各々独立に、
ｉ）水素、
ｉｉ）Ｃ１〜Ｃ１２の置換または非置換の直鎖、分枝鎖、または環状アルキル、
ｉｉｉ）Ｃ２〜Ｃ１２の置換または非置換の直鎖、分枝鎖、または環状アルケニル、
ｉｖ）Ｃ２〜Ｃ１２の置換または非置換の直鎖または分枝鎖状アルキニル、
ｖ）Ｃ６またはＣ１０の置換または非置換のアリール、
ｖｉ）Ｃ１〜Ｃ９の置換または非置換の複素環式、
ｖｉｉ）Ｃ１〜Ｃ１１の置換または非置換のヘテロアリール、
ｖｉｉｉ）−［Ｃ（Ｒ１０ａ）（Ｒ１０ｂ）］ｙＯＲ１１（式中、Ｒ１１は、
ａ）−Ｈ、
ｂ）Ｃ１〜Ｃ１２の置換または非置換の直鎖、分枝鎖、または環状アルキル、またはＣ１〜Ｃ１２の置換または非置換の直鎖、分枝鎖、または環状ハロアルキル、
ｃ）Ｃ６またはＣ１０の置換または非置換のアリールまたはＣ７〜Ｃ２０アルキレンアリール、
ｄ）Ｃ１〜Ｃ９の置換または非置換の複素環式、および
ｅ）Ｃ１〜Ｃ１１の置換または非置換のヘテロアリールから選択される）、
ｉｘ）−［Ｃ（Ｒ１０ａ）（Ｒ１０ｂ）］ｙＮ（Ｒ１２ａ）（Ｒ１２ｂ）（式中、Ｒ１２ａおよびＲ１２ｂは、各々独立に、
ａ）−Ｈ、
ｂ）−ＯＲ１３（Ｒ１３は水素またはＣ１〜Ｃ４の直鎖アルキル）、
ｃ）Ｃ１〜Ｃ１２の置換または非置換の直鎖、分枝鎖、または環状アルキル、
ｄ）Ｃ６またはＣ１０の置換または非置換のアリール、
ｅ）Ｃ１〜Ｃ９の置換または非置換の複素環式、
ｆ）Ｃ１〜Ｃ１１の置換または非置換のヘテロアリール、および、
ｇ）Ｒ１２ａおよびＲ１２ｂは、一緒になって、３〜１０個の炭素原子と、酸素、窒素、および硫黄から選択される０〜３個のヘテロ原子を有する置換または非置換の環を形成することができる、から選択される）、
ｘ）−［Ｃ（Ｒ１０ａ）（Ｒ１０ｂ）］ｙＣ（Ｏ）Ｒ１４（式中、Ｒ１４は、
ａ）Ｃ１〜Ｃ１２の置換または非置換の直鎖、分枝鎖、または環状アルキル、
ｂ）−ＯＲ１５（式中、Ｒ１５は、水素、置換または非置換のＣ１〜Ｃ４直鎖アルキル、Ｃ６またはＣ１０の置換または非置換のアリール、Ｃ１〜Ｃ９の置換または非置換の複素環式、Ｃ１〜Ｃ１１の置換または非置換のヘテロアリールである）、および
ｃ）−Ｎ（Ｒ１６ａ）（Ｒ１６ｂ）（式中、Ｒ１６ａおよびＲ１６ｂは、各々独立に、水素、Ｃ１〜Ｃ１２の置換または非置換の直鎖、分枝鎖、または環状アルキル、Ｃ６またはＣ１０の置換または非置換のアリール、Ｃ１〜Ｃ９の置換または非置換の複素環式、Ｃ１〜Ｃ１１の置換または非置換のヘテロアリールであるか、またはＲ１６ａおよびＲ１６ｂは、一緒になって、３〜１０個の炭素原子と、酸素、窒素、および硫黄から選択される０〜３個のヘテロ原子を有する置換または非置換の環を形成することができる）から選択される）、
ｘｉ）−［Ｃ（Ｒ１０ａ）（Ｒ１０ｂ）］ｙＯＣ（Ｏ）Ｒ１７（式中、Ｒ１７は、
ａ）Ｃ１〜Ｃ１２の置換または非置換の直鎖、分枝鎖、または環状アルキル、および
ｂ）−Ｎ（Ｒ１８ａ）（Ｒ１８ｂ）（Ｒ１８ａおよびＲ１８ｂは、各々独立に、水素、Ｃ１〜Ｃ１２の置換または非置換の直鎖、分枝鎖、または環状アルキル、Ｃ６またはＣ１０の置換または非置換のアリール、Ｃ１〜Ｃ９の置換または非置換の複素環式、Ｃ１〜Ｃ１１の置換または非置換のヘテロアリールであるか、またはＲ１８ａおよびＲ１８ｂは、一緒になって、３〜１０個の炭素原子と、酸素、窒素、および硫黄から選択される０〜３個のヘテロ原子を有する置換または非置換の環を形成することができる）から選択される）、
ｘｉｉ）−［Ｃ（Ｒ１０ａ）（Ｒ１０ｂ）］ｙＮＲ１９Ｃ（Ｏ）Ｒ２０（式中、Ｒ１８は、
ａ）−Ｈ、および
ｂ）Ｃ１〜Ｃ４の置換または非置換の直鎖、分枝鎖、または環状アルキルから選択され、式中、Ｒ２０は、
ａ）Ｃ１〜Ｃ１２の置換または非置換の直鎖、分枝鎖、または環状アルキル、および
ｂ）−Ｎ（Ｒ２１ａ）（Ｒ２１ｂ）（Ｒ２１ａおよびＲ２１ｂは、各々独立に、水素、Ｃ１〜Ｃ１２の置換または非置換の直鎖、分枝鎖、または環状アルキル、Ｃ６またはＣ１０の置換または非置換のアリール、Ｃ１〜Ｃ９の置換または非置換の複素環式、Ｃ１〜Ｃ１１の置換または非置換のヘテロアリールであるか、またはＲ２１ａおよびＲ２１ｂは、一緒になって、３〜１０個の炭素原子と、酸素、窒素、および硫黄から選択される０〜３個のヘテロ原子を有する置換または非置換の環を形成することができる）から選択される）、
ｘｉｉｉ）−［Ｃ（Ｒ１０ａ）（Ｒ１０ｂ）］ｙＣＮ、
ｘｉｖ）−［Ｃ（Ｒ１０ａ）（Ｒ１０ｂ）］ｙＮＯ２、
ｘｖ）−［Ｃ（Ｒ１０ａ）（Ｒ１０ｂ）］ｙＳＯ２Ｒ２２（式中、Ｒ２２は、水素、ヒドロキシル、置換または非置換のＣ１〜Ｃ４の直鎖または分枝鎖状アルキル、置換または非置換のＣ６、Ｃ１０、またはＣ１４アリール、Ｃ７〜Ｃ１５アルキレンアリール、Ｃ１〜Ｃ９の置換または非置換の複素環式、またはＣ１〜Ｃ１１の置換または非置換のヘテロアリールである）、
ｘｖｉ）ハロゲン、
ｘｖｉｉ）−［Ｃ（Ｒ１０ａ）（Ｒ１０ｂ）］ｙ（ＣＨｊ’Ｘｋ’）ｈＣＨｊＸｋ（式中、Ｘはハロゲンであり、添字ｊは０〜２の整数であり、添字ｋは１〜３の整数であり、ｊ＋ｋ＝３であり、添字ｊ’は０〜２の整数であり、添字ｋ’は０〜２の整数であり、ｊ’＋ｋ’＝２であり、添字ｈは０〜５である）
から選択され、
Ｒ１０ａおよびＲ１０ｂは、各々独立に水素またはＣ１〜Ｃ４アルキルであり、添字ｙは０〜５であり、
Ｒ１およびＲ８は、一緒になって、３〜７個の炭素原子および０〜２個の酸素、硫黄または窒素から選択されるヘテロ原子を含む５〜７員環を形成することができ、前記炭素原子のうちの１個または複数が、置換されていても、非置換であっても、カルボニル単位であってもよい、
組成物。
【請求項２】
前記置換基が、各々独立に、
ｉ）Ｃ１〜Ｃ１２の直鎖、分枝鎖、または環状アルキル、アルケニル、およびアルキニル、
ｉｉ）Ｃ１〜Ｃ１２の直鎖、分枝鎖、または環状アルコキシ、アルケニルオキシ、およびアルキニルオキシ、
ｉｉｉ）Ｃ１〜Ｃ１２の直鎖、分枝鎖、または環状ハロアルキル、ハロアルケニル、およびハロアルキニル、
ｉｖ）Ｃ６またはＣ１０アリール、
ｖ）Ｃ６またはＣ１０アルキレンアリール、
ｖｉ）Ｃ１〜Ｃ９複素環式環、
ｖｉｉ）Ｃ１〜Ｃ９ヘテロアリール環、
ｖｉｉｉ）−（ＣＲ１０２ａＲ１０２ｂ）ｚＯＲ１０１、
ｉｘ）−（ＣＲ１０２ａＲ１０２ｂ）ｚＣ（Ｏ）Ｒ１０１、
ｘ）−（ＣＲ１０２ａＲ１０２ｂ）ｚＣ（Ｏ）ＯＲ１０１、
ｘｉ）−（ＣＲ１０２ａＲ１０２ｂ）ｚＣ（Ｏ）Ｎ（Ｒ１０１）２、
ｘｉｉ）−（ＣＲ１０２ａＲ１０２ｂ）ｚＮ（Ｒ１０１）２、
ｘｉｉｉ）ハロゲン、
ｘｉｖ）−（ＣＲ１０２ａＲ１０２ｂ）ｚＣＮ、
ｘｖ）−（ＣＲ１０２ａＲ１０２ｂ）ｚＮＯ２、
ｘｖｉ）−ＣＨｊＸｋ（式中、例えば、Ｘはハロゲンであり、添字ｊは０〜２の整数であり、ｊ＋ｋ＝３である）、
ｘｖｉｉ）−（ＣＲ１０２ａＲ１０２ｂ）ｚＳＲ１０１、
ｘｖｉｉｉ）−（ＣＲ１０２ａＲ１０２ｂ）ｚＳＯ２Ｒ１０１、および
ｘｉｘ）−（ＣＲ１０２ａＲ１０２ｂ）ｚＳＯ３Ｒ１０１から選択され、
式中、各Ｒ１０１は独立に、水素、置換または非置換のＣ１〜Ｃ６の直鎖、分枝鎖、または環状アルキル、フェニル、ベンジル、複素環式、またはヘテロアリールであるか、または２つのＲ１０１単位は一緒になって、３〜７個の原子を含む環を形成することができ、
Ｒ１０２ａおよびＲ１０２ｂは各々独立に水素、またはＣ１〜Ｃ４の直鎖、または分枝鎖状アルキルであり、
添字ｚは０〜４である、請求項１に記載の組成物。
【請求項３】
Ｒ２〜Ｒ７が各々水素である、請求項１に記載の組成物。
【請求項４】
Ｒ１およびＲ８が一緒になって、４〜５個の炭素原子および１または２個の酸素、硫黄、または窒素から選択されるヘテロ原子を含む６員環を形成する（ｆｒｏｍ）ことができ、前記炭素原子のうちの１個または複数がカルボニル単位である、請求項１に記載の組成物。
【請求項５】
前記化合物が、
ｉ）式：
【化２６】
2014528010.tif 000034
を有するベンゾ［ｄｅ］イソクロメン−１（３Ｈ）−オン、
ｉｉ）式：
【化２７】
2014528010.tif 000035
を有する１Ｈ−ベンゾ（ｈｅｎｚｏ）［ｄｅ］イソキノリン−１、３（２Ｈ）−ジオン、および、
ｉｉｉ）式：
【化２８】
2014528010.tif 000036
を有する２，３−ジヒドロ−１Ｈ−ベンゾ［ｄｅ］イソキノリン−１−オンから選択される、請求項１に記載の組成物。
【請求項６】
前記化合物が、式：
【化２９】
2014528010.tif 000037
を有するベンゾ［ｄｅ］イソクロメン−１，３−ジオンである、請求項１に記載の組成物。
【請求項７】
前記化合物が、式：
【化３０】
2014528010.tif 000038
を有し、
Ｒ１およびＲ８は各々独立に、
ｉ）水素、または
ｉｉ）−Ｃ（Ｏ）Ｒ１４であり、
式中、Ｒ１４は−ＯＲ１５または−Ｎ（Ｒ１６ａ）（Ｒ１６ｂ）であり、Ｒ１５は水素またはメチルであり、Ｒ１６ａおよびＲ１６ｂは各々独立に水素またはメチルである、請求項１に記載の組成物。
【請求項８】
前記化合物が式：
【化３１】
2014528010.tif 000039
を有するナフタレン−１，８−ジカルボキサミドである、請求項１に記載の組成物。
【請求項９】
前記酸素スカベンジャーがＮ−アリリックアミドまたはＮ−ベンジリックアミドである、請求項１に記載の組成物。
【請求項１０】
前記ベースポリマーがポリエステルを含む、請求項１に記載の組成物。
【請求項１１】
前記ベースポリマーがそのコポリマーのポリエチレンテレフタレートを含む、請求項１に記載の組成物。
【請求項１２】
前記ベースポリマーがポリプロピレンを含む、請求項１に記載のポリマー組成物。
【請求項１３】
請求項１〜１２のいずれか１項に記載の組成物を含む、プレフォーム。
【請求項１４】
請求項１〜１２に記載の組成物を含む、製造物品。
【請求項１５】
単一層物品である、請求項１０に記載の物品。
【請求項１６】
（ａ）ベースポリマー、
（ｂ）約０．１重量％〜約１０重量％の下式を有する化合物
【化３２】
2014528010.tif 000040
を含む製造物品であって、
｛ｉ）水素、
ｉｉ）Ｃ１〜Ｃ１２の置換または非置換の直鎖、分枝鎖、または環状アルキル、
ｉｉｉ）Ｃ２〜Ｃ１２の置換または非置換の直鎖、分枝鎖、または環状アルケニル、
ｉｖ）Ｃ２〜Ｃ１２の置換または非置換の直鎖または分枝鎖状アルキニル、
ｖ）Ｃ６またはＣ１０の置換または非置換のアリール、
ｖｉ）Ｃ１〜Ｃ９の置換または非置換の複素環式、
ｖｉｉ）Ｃ１〜Ｃ１１の置換または非置換のヘテロアリール、
ｖｉｉｉ）−［Ｃ（Ｒ１０ａ）（Ｒ１０ｂ）］ｙＯＲ１１（式中、Ｒ１１は、
ａ）−Ｈ、
ｂ）Ｃ１〜Ｃ１２の置換または非置換の直鎖、分枝鎖、または環状アルキル、またはＣ１〜Ｃ１２の置換または非置換の直鎖、分枝鎖、または環状ハロアルキル、
ｃ）Ｃ６またはＣ１０の置換または非置換のアリールまたはＣ７〜Ｃ２０アルキレンアリール、
ｄ）Ｃ１〜Ｃ９の置換または非置換の複素環式、および
ｅ）Ｃ１〜Ｃ１１の置換または非置換のヘテロアリールから選択される）、
ｉｘ）−［Ｃ（Ｒ１０ａ）（Ｒ１０ｂ）］ｙＮ（Ｒ１２ａ）（Ｒ１２ｂ）（式中、Ｒ１２ａおよびＲ１２ｂは、各々独立に、
ａ）−Ｈ、
ｂ）−ＯＲ１３（Ｒ１３は水素またはＣ１〜Ｃ４の直鎖アルキル）、
ｃ）Ｃ１〜Ｃ１２の置換または非置換の直鎖、分枝鎖、または環状アルキル、
ｄ）Ｃ６またはＣ１０の置換または非置換のアリール、
ｅ）Ｃ１〜Ｃ９の置換または非置換の複素環式、
ｆ）Ｃ１〜Ｃ１１の置換または非置換のヘテロアリール、および、
ｇ）Ｒ１２ａおよびＲ１２ｂは、一緒になって、３〜１０個の炭素原子と、酸素、窒素、および硫黄から選択される０〜３個のヘテロ原子を有する置換または非置換の環を形成することができる、から選択される）、
ｘ）−［Ｃ（Ｒ１０ａ）（Ｒ１０ｂ）］ｙＣ（Ｏ）Ｒ１４（式中、Ｒ１４は、
ａ）Ｃ１〜Ｃ１２の置換または非置換の直鎖、分枝鎖、または環状アルキル、
ｂ）−ＯＲ１５（式中、Ｒ１５は、水素、置換または非置換のＣ１〜Ｃ４直鎖アルキル、Ｃ６またはＣ１０の置換または非置換のアリール、Ｃ１〜Ｃ９の置換または非置換の複素環式、Ｃ１〜Ｃ１１の置換または非置換のヘテロアリールである）、および
ｃ）−Ｎ（Ｒ１６ａ）（Ｒ１６ｂ）（式中、Ｒ１６ａおよびＲ１６ｂは、各々独立に、水素、Ｃ１〜Ｃ１２の置換または非置換の直鎖、分枝鎖、または環状アルキル、Ｃ６またはＣ１０の置換または非置換のアリール、Ｃ１〜Ｃ９の置換または非置換の複素環式、Ｃ１〜Ｃ１１の置換または非置換のヘテロアリールであるか、またはＲ１６ａおよびＲ１６ｂは、一緒になって、３〜１０個の炭素原子と、酸素、窒素、および硫黄から選択される０〜３個のヘテロ原子を有する置換または非置換の環を形成することができる）から選択される）、
ｘｉ）−［Ｃ（Ｒ１０ａ）（Ｒ１０ｂ）］ｙＯＣ（Ｏ）Ｒ１７（式中、Ｒ１７は、
ａ）Ｃ１〜Ｃ１２の置換または非置換の直鎖、分枝鎖、または環状アルキル、および
ｂ）−Ｎ（Ｒ１８ａ）（Ｒ１８ｂ）（Ｒ１８ａおよびＲ１８ｂは、各々独立に、水素、Ｃ１〜Ｃ１２の置換または非置換の直鎖、分枝鎖、または環状アルキル、Ｃ６またはＣ１０の置換または非置換のアリール、Ｃ１〜Ｃ９の置換または非置換の複素環式、Ｃ１〜Ｃ１１の置換または非置換のヘテロアリールであるか、またはＲ１８ａおよびＲ１８ｂは、一緒になって、３〜１０個の炭素原子と、酸素、窒素、および硫黄から選択される０〜３個のヘテロ原子を有する置換または非置換の環を形成することができる）から選択される）、
ｘｉｉ）−［Ｃ（Ｒ１０ａ）（Ｒ１０ｂ）］ｙＮＲ１９Ｃ（Ｏ）Ｒ２０（式中、Ｒ１８は、
ａ）−Ｈ、および
ｂ）Ｃ１〜Ｃ４の置換または非置換の直鎖、分枝鎖、または環状アルキルから選択され、
式中、Ｒ２０は、
ａ）Ｃ１〜Ｃ１２の置換または非置換の直鎖、分枝鎖、または環状アルキル、および
ｂ）−Ｎ（Ｒ２１ａ）（Ｒ２１ｂ）（Ｒ２１ａおよびＲ２１ｂは、各々独立に、水素、Ｃ１〜Ｃ１２の置換または非置換の直鎖、分枝鎖、または環状アルキル、Ｃ６またはＣ１０の置換または非置換のアリール、Ｃ１〜Ｃ９の置換または非置換の複素環式、Ｃ１〜Ｃ１１の置換または非置換のヘテロアリールであるか、またはＲ２１ａおよびＲ２１ｂは、一緒になって、３〜１０個の炭素原子と、酸素、窒素、および硫黄から選択される０〜３個のヘテロ原子を有する置換または非置換の環を形成することができる）から選択される）、
ｘｉｉｉ）−［Ｃ（Ｒ１０ａ）（Ｒ１０ｂ）］ｙＣＮ、
ｘｉｖ）−［Ｃ（Ｒ１０ａ）（Ｒ１０ｂ）］ｙＮＯ２、
ｘｖ）−［Ｃ（Ｒ１０ａ）（Ｒ１０ｂ）］ｙＳＯ２Ｒ２２（Ｒ２２は、水素、ヒドロキシル、置換または非置換のＣ１〜Ｃ４の直鎖または分枝鎖状アルキル、置換または非置換のＣ６、Ｃ１０、またはＣ１４アリール、Ｃ７〜Ｃ１５アルキレンアリール、Ｃ１〜Ｃ９の置換または非置換の複素環式、またはＣ１〜Ｃ１１の置換または非置換のヘテロアリールである）、
ｘｖｉ）ハロゲン、
ｘｖｉｉ）−［Ｃ（Ｒ１０ａ）（Ｒ１０ｂ）］ｙ（ＣＨｊ’Ｘｋ’）ｈＣＨｊＸｋ（式中、Ｘはハロゲンであり、添字ｊは０〜２の整数であり、添字ｋは１〜３の整数であり、ｊ＋ｋ＝３であり、添字ｊ’は０〜２の整数であり、添字ｋ’は０〜２の整数であり、ｊ’＋ｋ’＝２であり、添字ｈは０〜５である）｝
Ｒ１０ａおよびＲ１０ｂは、各々独立に水素またはＣ１〜Ｃ４アルキルであり、添字ｙは０〜５であり、
Ｒ１およびＲ８は、一緒になって、３〜７個の炭素原子および０〜２個の酸素、硫黄または窒素から選択されるヘテロ原子を含む５〜７員環を形成することができ、前記炭素原子のうちの１個または複数が置換されていても、非置換であっても、カルボニル単位であってもよい、
物品。
【請求項１７】
前記置換基が、各々独立に、
ｉ）Ｃ１〜Ｃ１２の直鎖、分枝鎖、または環状アルキル、アルケニル、およびアルキニル、
ｉｉ）Ｃ１〜Ｃ１２の直鎖、分枝鎖、または環状アルコキシ、アルケニルオキシ、およびアルキニルオキシ、
ｉｉｉ）Ｃ１〜Ｃ１２の直鎖、分枝鎖、または環状ハロアルキル、ハロアルケニル、およびハロアルキニル、
ｉｖ）Ｃ６またはＣ１０アリール、
ｖ）Ｃ６またはＣ１０アルキレンアリール、
ｖｉ）Ｃ１〜Ｃ９複素環式環、
ｖｉｉ）Ｃ１〜Ｃ９ヘテロアリール環、
ｖｉｉｉ）−（ＣＲ１０２ａＲ１０２ｂ）ｚＯＲ１０１、
ｉｘ）−（ＣＲ１０２ａＲ１０２ｂ）ｚＣ（Ｏ）Ｒ１０１、
ｘ）−（ＣＲ１０２ａＲ１０２ｂ）ｚＣ（Ｏ）ＯＲ１０１、
ｘｉ）−（ＣＲ１０２ａＲ１０２ｂ）ｚＣ（Ｏ）Ｎ（Ｒ１０１）２、
ｘｉｉ）−（ＣＲ１０２ａＲ１０２ｂ）ｚＮ（Ｒ１０１）２、
ｘｉｉｉ）ハロゲン、
ｘｉｖ）−（ＣＲ１０２ａＲ１０２ｂ）ｚＣＮ、
ｘｖ）−（ＣＲ１０２ａＲ１０２ｂ）ｚＮＯ２、
ｘｖｉ）−ＣＨｊＸｋ（式中、例えば、Ｘはハロゲンであり、添字ｊは０〜２の整数であり、ｊ＋ｋ＝３である）、
ｘｖｉｉ）−（ＣＲ１０２ａＲ１０２ｂ）ｚＳＲ１０１、
ｘｖｉｉｉ）−（ＣＲ１０２ａＲ１０２ｂ）ｚＳＯ２Ｒ１０１、および
ｘｉｘ）−（ＣＲ１０２ａＲ１０２ｂ）ｚＳＯ３Ｒ１０１から選択され、
式中、各Ｒ１０１は独立に、水素、置換または非置換のＣ１〜Ｃ６の直鎖、分枝鎖、または環状アルキル、フェニル、ベンジル、複素環式、またはヘテロアリールであるか、または２つのＲ１０１単位は一緒になって、３〜７個の原子を含む環を形成することができ、
Ｒ１０２ａおよびＲ１０２ｂは各々独立に水素、またはＣ１〜Ｃ４の直鎖、または分枝鎖状アルキルであり、
添字ｚは０〜４である、請求項１６に記載の物品。
【請求項１８】
Ｒ２〜Ｒ７が各々水素である、請求項１６に記載の物品。
【請求項１９】
Ｒ１およびＲ８が一緒になって、４〜５個の炭素原子および１または２個の酸素、硫黄、または窒素から選択されるヘテロ原子を含む６員環を形成することができ、前記炭素原子のうちの１個または複数がカルボニル単位である、請求項１６に記載の物品。
【請求項２０】
前記化合物が、
ｉ）式：
【化３３】
2014528010.tif 000041
を有するベンゾ［ｄｅ］イソクロメン−１（３Ｈ）−オン、
ｉｉ）式：
【化３４】
2014528010.tif 000042
を有する１Ｈ−ベンゾ［ｄｅ］イソキノリン−１，３（２Ｈ）−ジオン、および、
ｉｉｉ）式：
【化３５】
2014528010.tif 000043
を有する２，３−ジヒドロ−１Ｈ−ベンゾ［ｄｅ］イソキノリン−１−オンから選択される、請求項１６に記載の物品。
【請求項２１】
前記化合物が、式：
【化３６】
2014528010.tif 000044
を有するベンゾ［ｄｅ］イソクロメン−１，３−ジオンである、請求項１６に記載の物品。
【請求項２２】
前記化合物が、式：
【化３７】
2014528010.tif 000045
を有し、
Ｒ１およびＲ８は各々独立に、
ｉ）水素、または
ｉｉ）−Ｃ（Ｏ）Ｒ１４であり、
式中、Ｒ１４は−ＯＲ１５または−Ｎ（Ｒ１６ａ）（Ｒ１６ｂ）であり、Ｒ１５は水素またはメチルであり、Ｒ１６ａおよびＲ１６ｂは各々独立に水素またはメチルである、請求項１６に記載の物品。
【請求項２３】
前記化合物が式：
【化３８】
2014528010.tif 000046
を有するナフタレン−１，８−ジカルボキサミド（ｄｉｃａｒｏｂｘａｍｉｄｅ）である，請求項１６に記載の物品。
【請求項２４】
前記酸素スカベンジャーがＮ−アリリックアミドまたはＮ−ベンジリックアミドである，請求項１６に記載の物品。
【請求項２５】
前記ベースポリマーがポリエステルを含む，請求項１６に記載の物品。
【請求項２６】
前記ベースポリマーがそのコポリマーのポリエチレンテレフタレートを含む，請求項１６に記載の物品。
【発明の詳細な説明】
【技術分野】
【０００１】
（関連出願への相互参照）
本出願は、２０１１年９月１２日に出願された米国仮特許出願第６１／５３３，４４９号の優先権の利益を主張する。この米国仮特許出願第６１／５３３，４４９号は、その全体が、参考として本明細書により援用される。
【背景技術】
【０００２】
二酸化炭素を含む飲料（炭酸飲料）、とりわけソーダ水やビールなどは、飲用のとき「口の清涼感」をもたらす感覚刺激特性を提供する。炭酸飲料、特に炭酸清涼飲料は、「気の抜けた」知覚を与えないようにその炭酸飽和を保持しなければならない。ポリエチレンテレフタレート（ＰＥＴ）を含む容器中に収容された炭酸飲料は、ＰＥＴ容器にわたる二酸化炭素の拡散によって炭酸飽和の量を損失し得る。
【０００３】
ＣＯ２の拡散問題を解決する現在の手段は、より厚い容器を提供することを含むが、この手段は容器の製造コストの増大を招く。他の手段は非透過性バリア、例えば樹脂を提供することである。装置およびＰＥＴ容器の製造工程の変更による樹脂のコストの追加によって、この手段はコスト的に不可能となる。ある種の添加物、すなわちＭＸＤ６の追加により、得られるＰＥＴポリマーを含む容器の透明性および光学的特性に影響を及ぼす。
【０００４】
したがって、容器壁の厚さの増加や、高価なコーティングの適用、容器の透明性に影響を及ぼす成分の添加、またはこれらの限定の組み合わせを含まずに、炭酸飲料の貯蔵寿命を増加させることが必要である。
【発明の概要】
【課題を解決するための手段】
【０００５】
（要旨）
本明細書には、
ａ）ベースポリマー、
ｂ）約０．１重量％〜約１０重量％の下式の化合物を含むポリマー組成物が開示される
【０００６】
【化１】
2014528010.tif 000003
（式中、Ｒ１〜Ｒ８は、各々独立に、
ｉ）水素、
ｉｉ）Ｃ１〜Ｃ１２の置換または非置換の直鎖、分枝鎖、または環状アルキル、
ｉｉｉ）Ｃ２〜Ｃ１２の置換または非置換の直鎖、分枝鎖、または環状アルケニル、
ｉｖ）Ｃ２〜Ｃ１２の置換または非置換の直鎖または分枝鎖状アルキニル、
ｖ）Ｃ６またはＣ１０の置換または非置換のアリール、
ｖｉ）Ｃ１〜Ｃ９の置換または非置換の複素環式、
ｖｉｉ）Ｃ１〜Ｃ１１の置換または非置換のヘテロアリール、
ｖｉｉｉ）−［Ｃ（Ｒ１０ａ）（Ｒ１０ｂ）］ｙＯＲ１１（式中、Ｒ１１は、
ａ）−Ｈ、
ｂ）Ｃ１〜Ｃ１２の置換または非置換の直鎖、分枝鎖、または環状アルキル、またはＣ１〜Ｃ１２の置換または非置換の直鎖、分枝鎖、または環状ハロアルキル、
ｃ）Ｃ６またはＣ１０の置換または非置換のアリールまたはＣ７〜Ｃ２０アルキレンアリール、
ｄ）Ｃ１〜Ｃ９の置換または非置換の複素環式、および
ｅ）Ｃ１〜Ｃ１１の置換または非置換のヘテロアリールから選択される）、
ｉｘ）−［Ｃ（Ｒ１０ａ）（Ｒ１０ｂ）］ｙＮ（Ｒ１２ａ）（Ｒ１２ｂ）（式中、Ｒ１２ａおよびＲ１２ｂは、各々独立に、
ａ）−Ｈ、
ｂ）−ＯＲ１３（Ｒ１３は水素またはＣ１〜Ｃ４の直鎖アルキル）、
ｃ）Ｃ１〜Ｃ１２の置換または非置換の直鎖、分枝鎖、または環状アルキル、
ｄ）Ｃ６またはＣ１０の置換または非置換のアリール、
ｅ）Ｃ１〜Ｃ９の置換または非置換の複素環式、
ｆ）Ｃ１〜Ｃ１１の置換または非置換のヘテロアリール、および、
ｇ）Ｒ１２ａおよびＲ１２ｂは、一緒になって、３〜１０個の炭素原子と、酸素、窒素、および硫黄から選択される０〜３個のヘテロ原子を有する置換または非置換の環を形成することができる、から選択される）、
ｘ）−［Ｃ（Ｒ１０ａ）（Ｒ１０ｂ）］ｙＣ（Ｏ）Ｒ１４（式中、Ｒ１４は、
ａ）Ｃ１〜Ｃ１２の置換または非置換の直鎖、分枝鎖、または環状アルキル、
ｂ）−ＯＲ１５（式中、Ｒ１５は、水素、置換または非置換のＣ１〜Ｃ４直鎖アルキル、Ｃ６またはＣ１０の置換または非置換のアリール、Ｃ１〜Ｃ９の置換または非置換の複素環式、Ｃ１〜Ｃ１１の置換または非置換のヘテロアリールである）、および
ｃ）−Ｎ（Ｒ１６ａ）（Ｒ１６ｂ）（式中、Ｒ１６ａおよびＲ１６ｂは、各々独立に、水素、Ｃ１〜Ｃ１２の置換または非置換の直鎖、分枝鎖、または環状アルキル、Ｃ６またはＣ１０の置換または非置換のアリール、Ｃ１〜Ｃ９の置換または非置換の複素環式、Ｃ１〜Ｃ１１の置換または非置換のヘテロアリールであるか、またはＲ１６ａおよびＲ１６ｂは、一緒になって、３〜１０個の炭素原子と、酸素、窒素、および硫黄から選択される０〜３個のヘテロ原子を有する置換または非置換の環を形成することができる）から選択される）、
ｘｉ）−［Ｃ（Ｒ１０ａ）（Ｒ１０ｂ）］ｙＯＣ（Ｏ）Ｒ１７（式中、Ｒ１７は、
ａ）Ｃ１〜Ｃ１２の置換または非置換の直鎖、分枝鎖、または環状アルキル、および
ｂ）−Ｎ（Ｒ１８ａ）（Ｒ１８ｂ）（Ｒ１８ａおよびＲ１８ｂは、各々独立に、水素、Ｃ１〜Ｃ１２の置換または非置換の直鎖、分枝鎖、または環状アルキル、Ｃ６またはＣ１０の置換または非置換のアリール、Ｃ１〜Ｃ９の置換または非置換の複素環式、Ｃ１〜Ｃ１１の置換または非置換のヘテロアリールであるか、またはＲ１８ａおよびＲ１８ｂは、一緒になって、３〜１０個の炭素原子と、酸素、窒素、および硫黄から選択される０〜３個のヘテロ原子を有する置換または非置換の環を形成することができる）から選択される）、
ｘｉｉ）−［Ｃ（Ｒ１０ａ）（Ｒ１０ｂ）］ｙＮＲ１９Ｃ（Ｏ）Ｒ２０（式中、Ｒ１８は、
ａ）−Ｈ、および
ｂ）Ｃ１〜Ｃ４の置換または非置換の直鎖、分枝鎖、または環状アルキルから選択され、
式中、Ｒ２０は、
ａ）Ｃ１〜Ｃ１２の置換または非置換の直鎖、分枝鎖、または環状アルキル、および
ｂ）−Ｎ（Ｒ２１ａ）（Ｒ２１ｂ）（Ｒ２１ａおよびＲ２１ｂは、各々独立に、水素、Ｃ１〜Ｃ１２の置換または非置換の直鎖、分枝鎖、または環状アルキル、Ｃ６またはＣ１０の置換または非置換のアリール、Ｃ１〜Ｃ９の置換または非置換の複素環式、Ｃ１〜Ｃ１１の置換または非置換のヘテロアリールであるか、またはＲ２１ａおよびＲ２１ｂは、一緒になって、３〜１０個の炭素原子と、酸素、窒素、および硫黄から選択される０〜３個のヘテロ原子を有する置換または非置換の環を形成することができる）から選択される）、
ｘｉｉｉ）−［Ｃ（Ｒ１０ａ）（Ｒ１０ｂ）］ｙＣＮ、
ｘｉｖ）−［Ｃ（Ｒ１０ａ）（Ｒ１０ｂ）］ｙＮＯ２、
ｘｖ）−［Ｃ（Ｒ１０ａ）（Ｒ１０ｂ）］ｙＳＯ２Ｒ２２（式中、Ｒ２２は、水素、ヒドロキシル、置換または非置換のＣ１〜Ｃ４の直鎖または分枝鎖状アルキル、置換または非置換のＣ６、Ｃ１０、またはＣ１４アリール、Ｃ７〜Ｃ１５アルキレンアリール、Ｃ１〜Ｃ９の置換または非置換の複素環式、またはＣ１〜Ｃ１１の置換または非置換のヘテロアリールである）、
ｘｖｉ）ハロゲン、
ｘｖｉｉ）−［Ｃ（Ｒ１０ａ）（Ｒ１０ｂ）］ｙ（ＣＨｊ’Ｘｋ’）ｈＣＨｊＸｋ（式中、Ｘはハロゲンであり、添字ｊは０〜２の整数であり、添字ｋは１〜３の整数であり、ｊ＋ｋ＝３であり、添字ｊ’は０〜２の整数であり、添字ｋ’は０〜２の整数であり、ｊ’＋ｋ’＝２であり、添字ｈは０〜５である）
から選択され、
Ｒ１０ａおよびＲ１０ｂは、各々独立に水素またはＣ１〜Ｃ４アルキルであり、添字ｙは０〜５であり、
Ｒ１およびＲ８は、一緒になって、３〜７個の炭素原子および０〜２個の酸素、硫黄または窒素から選択されるヘテロ原子を含む５〜７員環を形成することができ、上記炭素原子のうちの１個または複数は置換されていても、非置換であっても、カルボニル単位であってもよい）。
【０００７】
また、本明細書には、該組成物の製造方法、該組成物を含む物品、および該物品を製造する方法が開示される。
【０００８】
本発明の追加の利点は以下の説明に部分的に記載され、部分的に本説明から明らかになり、または本発明の実施によって学習することができよう。本発明の利点は、添付の特許請求の範囲に特に指摘される要素および組み合わせによって実現され達成されるであろう。前述の一般的な説明および以下の詳細な説明の両方とも、例示および説明のためたけであり、請求項に示される本発明を限定するものではないことを理解されたい。
【図面の簡単な説明】
【０００９】
付随する図は、本明細書に組み込まれてその一部を構成し、いくつかの態様を図示し、記述と一緒に本発明の原理を説明する。
【図１】図１は以下の実施例１で記載される開示されたポリマー組成物のそれぞれのＣＯ２損失データを示す。
【図２ａ】図２（ａ）は以下の実施例１で記載される開示されたポリマー組成物のそれぞれのＣＯ２損失データを示す。
【図２ｂ】図２（ｂ）は以下の実施例１で記載される開示されたポリマー組成物のそれぞれのＣＯ２損失データを示す。
【図３ａ】図３（ａ）は以下の実施例１で記載される開示されたポリマー組成物のそれぞれのＣＯ２損失データを示す。
【図３ｂ】図３（ｂ）は以下の実施例１で記載される開示されたポリマー組成物のそれぞれのＣＯ２損失データを示す。
【図４】図４は以下の実施例２で記載される開示されたポリマー組成物のそれぞれのＣＯ２損失データを示す。
【図５】図５は以下の実施例２で記載される開示されたポリマー組成物のそれぞれのＣＯ２損失データを示す。
【発明を実施するための形態】
【００１０】
本発明は、以下の本発明の詳細な説明およびそれに含まれる実施例を参照することによってより容易に理解することができる。
【００１１】
本発明の化合物、組成物、物品、システム、装置、および／または方法を開示し記載する前に、それらは特記しない限り具体的な合成方法、または特記しない限り特定の作用物質に限定されず、したがって、もちろん、異なり得ることを理解されたい。また、本明細書に用いられる専門用語は特定の態様を記載する目的のためにすぎず、限定を意図しないことも理解されたい。本明細書中に記載される類似または同等のいかなる方法および材料も本発明の実施または試験に用いることができるが、例示的方法および材料をここで説明する。
【００１２】
特に定義されない限り、本明細書に用いられる全ての技術的および科学的用語は、この発明が属する分野の通常の技術者によって普通に理解される同じ意味を有する。本明細書中に記載される類似または同等のいかなる方法および材料も本発明の実施または試験に用いることができるが、例示的方法および材料をここで説明する。
【００１３】
本明細書および以下の特許請求の範囲において、いくつかの用語に言及しているが、以下の意味を有すると定義する。
【００１４】
本明細書のパーセンテージ、割合、および比率はすべて、特記されない限り重量基準である。温度はすべて、特記しない限り摂氏温度（℃）である。
【００１５】
本明細書の説明および特許請求の範囲全体を通して、文言「含む（ｃｏｍｐｒｉｓｅ）」ならびに「含む（ｃｏｍｐｒｉｓｉｎｇ）」および「含む（ｃｏｍｐｒｉｓｅｓ）」などのこの用語の他の形は、例えば、他の添加物、成分、整数、または工程を含むがそれらに限定されないことを意味し、また他の添加物、成分、整数、または工程の除外を意図しない。
【００１６】
説明および添付の特許請求の範囲に用いられる場合、単数形「ａ」、「ａｎ」、および「ｔｈｅ」は、本分中にそうでないことを明示していない限り、複数の指示対象物を含む。したがって、例えば、「組成物」に対する言及は、２つ以上のかかる組成物の混合を含み、「フェニルスルファミン酸」に対する言及は、２つ以上のかかるフェニルスルファミン酸の混合物を含み、「化合物」に対する言及は、２つ以上のかかる混合物を含むなどである。
【００１７】
「任意選択の（ｏｐｔｉｏｎａｌ）」または「任意選択に（ｏｐｔｉｏｎａｌｌｙ）」は、その後に記述される事象または状況が起こり得るか、または起こり得ないこと、また該記述は該事象または状況が起こる場合および起こらない場合を含むことを意味する。
【００１８】
範囲は、本明細書において、「約」ある特定の値から、および／または「約」別の特定の値までと表示している場合があり得る。かかる範囲を表示する場合、別の態様としては、該ある特定の値から、および／または該別の特定の値までが挙げられる。同様に、先行詞「約」の使用によって値を近似値で表示する場合、該特定の値は別の態様を構成することは理解されよう。さらに、各範囲の端点は、他方の端点と関連していても、他方の端点と独立していてもどちらの場合でも意味があることは理解されよう。また、本明細書には開示される多数の値があり、各値も本明細書においてその値自体に加えて、特定の値の「およそ」として開示されることも理解されよう。例えば、値「１０」が開示される場合、「約１０」も開示される。また、値が開示されるとき、その値「以下」、「その値以上」、およびその値の間の可能な範囲も開示されることが当業者には適切に理解されよう。例えば、値「１０」が開示される場合、「１０以下」ならびに「１０以上」も開示される。また、本出願を通してデータは多くの異なるフォーマットで提供され、このデータは端点と出発点、および任意のデータ点の組み合わせの範囲を表すものと理解されよう。例えば、特定のデータ点「１０」および特定のデータ点「１５」が開示される場合、１０および１５よりも大きい、１０および１５以上、１０および１５未満、１０および１５以下、および１０および１５と等しい、ならびに１０および１５の間も開示されると理解される。また、２つの特定の単位の間の各単位も開示されると理解される。例えば、１０および１５が開示される場合、１１、１２、１３、１４も開示される。
【００１９】
本明細書に用いられる場合、用語「実質的に」は後に記述される事象または状況が完全に発生すること、または後に記述される事象または状況が一般的に、典型的に、またはほぼ発生することを意味する。例えば、実質的に全ての作用物質を放出すると明細書が開示する場合、当業者であれば作用物質が完全に放出される必要はないことを容易に理解するであろう。むしろ、この用語は、有効量が放出される（ｎｏ  ｌｏｎｇｅｒ  ｕｎｒｅｌｅａｓｅｄ）程度に作用物質が放出されるだけでよいことを当業者に伝える。
【００２０】
本明細書に用いられる場合、用語「ポリマー」は、比較的高分子量の天然または合成の有機化合物を指し、その構造が繰り返しの小さな単位、モノマー（例えばポリエチレン、ゴム、セルロース）によって表すことができる。合成ポリマーは典型的にモノマーの付加または縮合重合によって形成される。
【００２１】
本明細書に用いられる場合、用語「コポリマー」は２つ以上の異なる繰り返し単位（モノマー残基）から形成されるポリマーを指す。例として、限定されないが、コポリマーは交互コポリマー、ランダムコポリマー、ブロックコポリマー、またはグラフトコポリマーであり得る。また、ある特定の態様において、ブロックコポリマーの様々なブロックセグメントはそれ自身コポリマーを含むことができると考えられる。
【００２２】
本明細書に用いられる場合、用語「オリゴマー」は、例えば、繰り返し単位の数が２〜１０、例えば、２〜８、２〜６、または２〜４の間である比較的低分子量のポリマーを指す。一態様において、オリゴマーの集合は繰り返し単位の平均数が約２〜約１０、例えば、約２〜約８、約２〜約６、または約２〜約４であり得る。
【００２３】
本明細書に用いられる場合、用語「星形ポリマー」は、単一の分枝点が複数の直鎖またはアームを生じさせる分枝鎖状ポリマー分子を指す。単一の分枝点は単一の化学部分とすることができるか、またはポリマーの高度に架橋した部分とすることができる。一態様において、星形ポリマーは一般に球状とすることができる。さらなる態様において、星形ポリマーは粒状とすることができる。アームが同一である場合、星形ポリマー分子は規則的であると言える。隣接するアームが異なる繰り返しの小単位からなる場合、星形ポリマー分子は変化に富むと言える。
【００２４】
本明細書に用いられる場合、用語「分子量」（ＭＷ）は、単一化された原子質量単位ｕ（炭素−１２の１分子の質量の１／１２に等しい）に対するその物質の１分子の質量を指す。
【００２５】
本明細書に用いられる場合、用語「数平均分子量」（Ｍｎ）は、個々のポリマーの分子量の一般値、中間値、平均値を指す。Ｍｎはｎ個のポリマー分子の分子量を測定し、該重量を合計し、ｎで除することによって決定することができる。Ｍｎは、
【００２６】
【数１】
2014528010.tif 000004
によって計算され、式中、Ｎｉは分子量Ｍｉの分子の数である。ポリマーの数平均分子量はゲル浸透クロマトグラフィー、粘度法（Ｍａｒｋ  Ｈｏｕｗｉｎｋ式）、光拡散、超遠心分析法、蒸気圧浸透圧法、端末基の滴定、および束一性によって決定することができる。
【００２７】
本明細書に用いられる場合、用語「重量平均分子量」（Ｍｗ）は、ポリマーの分子量の代替の測定値を指す。Ｍｗは、
【００２８】
【数２】
2014528010.tif 000005
によって計算され、Ｎｉは分子量Ｍｉの分子の数である。直感的に、重量平均分子量がｗであり、任意のモノマーが選択される場合、それが属するポリマーは平均でｗの重量を有するであろう。重量平均分子量は、光散乱、小角中性子線散乱（ＳＡＮＳ）、Ｘ線散乱、および沈降速度によって決定することができる。
【００２９】
本明細書に用いられる場合、用語「多分散性」および「多分散性指数」（ＰＤＩ）は数平均に対する重量平均の割合（Ｍｗ／Ｍｎ）を指す。
【００３０】
本明細書に用いられる場合、用語「相溶化剤（ｃｏｍｐａｔｉｂｉｌｉｚｉｎｇ  ａｇｅｎｔ）」は極性および非極性官能基の両方を有する小さな分子またはポリマーを指す。例えば、脂肪酸エステルは極性と非極性官能基の両方を有する。
【００３１】
特にそうでないという記載がない限り、成分の重量パーセント（ｗｔ．％）は、成分が含まれる配合物または組成物の総重量に基づくものである。
【００３２】
本明細書に用いられる場合、有機化合物を含む化合物は、一般名、ＩＵＰＡＣ、ＩＵＢＭＢ、または命名法のためのＣＡＳ推奨を用いて命名することができる。１つ以上の立体化学的特徴が存在する場合、立体化学のためのカーン−インゴルド−プレローグ則を使用して、立体化学の優先順位、Ｅ／Ｚ仕様などを設計することができる。当業者であれば、名称が与えられれば、命名規則を用いる化合物構造の系統的縮小、またはＣＨＥＭＤＲＡＷ（商標）（Ｃａｍｂｒｉｄｇｅｓｏｆｔ  Ｃｏｒｐｏｒａｔｉｏｎ，ＵＳＡ）などの市販のソフトウェアのいずれかによって、化合物の構造を容易に確認することができる。
【００３３】
下記の化学的階級は、本開示を説明し、その範囲を可能にするため、および本開示の化合物を構成する単位を具体的に示し、明確に特許請求するために本明細書全体を通して用いるが、他に具体的に定義していない限り、本明細書で用いる用語は当業者のものと同じである。用語「ヒドロカルビル」は、任意の炭素原子に基づく単位（有機分子）を表し、前記単位は、任意選択で１つ以上の有機官能基を含むものであり、塩（とりわけ、カルボン酸塩、第４級アンモニウム塩）を構成する無機原子を含む。広義の用語「ヒドロカルビル」は、「非環状ヒドロカルビル」および「環状ヒドロカルビル」のクラスを含み、これらの用語はヒドロカルビル単位を環状のクラスと非環状のクラスに分けるために用いる。
【００３４】
以下の定義に関連する場合、「環状ヒドロカルビル」単位は環中に炭素原子のみを含むことができ（すなわち炭素環式およびアリール環）、または環中に１個以上のヘテロ原子を含むことができる（すなわち複素環式およびヘテロアリール環）。「炭素環式」の環については、環中の炭素数の最小数は炭素原子３個；シクロプロピルである。「アリール」環については、環中の炭素数の最小数は炭素原子６個；フェニルである。「複素環式」の環については、環中の炭素数の最小数は炭素原子１個；ジアジリニルである。エチレンオキサイドは２個の炭素原子を含み、Ｃ２ヘテロ環である。「ヘテロアリール」環については、環中の炭素数の最小数は炭素原子１個；１，２，３，４−テトラゾリルである。以下は本明細書に用いられる用語「非環状ヒドロカルビル」および「環状ヒドロカルビル」の非限定的な説明である。
【００３５】
Ａ．置換および非置換の非環状ヒドロカルビル：
本開示の目的のために用語「置換および非置換の非環状ヒドロカルビル」は３つの単位カテゴリーを含む。
１）直鎖または分枝鎖状アルキル、その非限定的な例としては、メチル（Ｃ１）、エチル（Ｃ２）、ｎ−プロピル（Ｃ３）、イソ−プロピル（Ｃ３）、ｎ−ブチル（Ｃ４）、ｓｅｃ−ブチル（Ｃ４）、イソ−ブチル（Ｃ４）、ｔｅｒｔ−ブチル（Ｃ４）などが挙げられる；置換の直鎖または分枝鎖状アルキル、その非限定的な例としては、ヒドロキシメチル（Ｃ１）、クロロメチル（Ｃ１）、トリフルオロメチル（Ｃ１）、アミノメチル（Ｃ１）、１−クロロエチル（Ｃ２）、２−ヒドロキシエチル（Ｃ２）、１，２−ジフルオロエチル（Ｃ２）、３−カルボキシプロピル（Ｃ３）などが挙げられる。
２）直鎖または分枝鎖状アルケニル、その非限定的な例としては、エテニル（Ｃ２）、３−プロペニル（Ｃ３）、１−プロペニル（また、２−メチルエテニル）（Ｃ３）、イソプロペニル（また、２−メチルエテン−２−イル）（Ｃ３）、ブテン−４−イル（Ｃ４）などが挙げられる；置換の直鎖または分枝鎖状アルケニル、その非限定的な例としては、２−クロロエテニル（また、２−クロロビニル）（Ｃ２）、４−ヒドロキシブテン−１−イル（Ｃ４）、７−ヒドロキシ−７−メチルオクタ−４−エン−２−イル（Ｃ９）、７−ヒドロキシ−７−メチルオクタ−３，５−ジエン−２−イル（Ｃ９）などが挙げられる。
３）直鎖または分枝鎖状アルキニル、その非限定的な例としては、エチニル（Ｃ２）、プロパ−２−イニル（また、プロパルギル）（Ｃ３）、プロピン−１−イル（Ｃ３）、および２−メチル−ヘキサ−４−イン−１−イル（Ｃ７）が挙げられる；置換の直鎖または分枝鎖状アルキニル、その非限定的な例としては、５−ヒドロキシ−５−メチルヘキサ−３−イニル（Ｃ７）、６−ヒドロキシ−６−メチルヘプタ−３−イン−２−イル（Ｃ８）、５−ヒドロキシ−５−エチルヘプタ−３−イニル（Ｃ９）などが挙げられる。
【００３６】
Ｂ．置換および非置換の環状ヒドロカルビル：
本開示の目的のために、用語「置換および非置換の環状ヒドロカルビル」は５つの単位カテゴリーを含む。
１）用語「炭素環式」は、本明細書において、「３〜２０個の炭素原子を含む環を含み、前記環を構成する原子は炭素原子に限定され、さらに、各環は、独立して、１個以上の水素原子と置き換えられ得る１つ以上の部分で置換され得る」と定義する。以下は、「置換および非置換の炭素環式の環」の非限定的な例であり、これは、以下の単位カテゴリーを包含する：
ｉ）単一の置換または非置換の炭化水素環を有する炭素環式の環、その非限定的な例としては、シクロプロピル（Ｃ３）、２−メチル−シクロプロピル（Ｃ３）、シクロプロペニル（Ｃ３）、シクロブチル（Ｃ４）、２，３−ジヒドロキシシクロブチル、（Ｃ４）、シクロブテニル（Ｃ４）、シクロペンチル（Ｃ５）、シクロペンテニル（Ｃ５）、シクロペンタジエニル（Ｃ５）、シクロヘキシル（Ｃ６）、シクロヘキセニル（Ｃ６）、シクロヘプチル（Ｃ７）、シクロオクタニル（Ｃ８）、２，５−ジメチルシクロペンチル（Ｃ５）、３，５−ジクロロシクロヘキシル（Ｃ６）、４−ヒドロキシシクロヘキシル（Ｃ６）、および３，３，５−トリメチルシクロヘキサ−１−イル（Ｃ６）が挙げられる。
【００３７】
ｉｉ）２つ以上の置換または非置の縮合炭化水素環を有する炭素環式の環、その非限定的な例としては、オクタヒドロペンタレニル（Ｃ８）、オクタヒドロ−１Ｈ−インデニル（Ｃ９）、３ａ，４，５，６，７，７ａ−ヘキサヒドロ−３Ｈ−インデン−４−イル（Ｃ９）、デカヒドロアズレニル（Ｃ１０）が挙げられる。
【００３８】
ｉｉｉ）置換または非置換の二環式炭化水素環である炭素環式の環、その非限定的な例としては、ビシクロ−［２．１．１］ヘキサニル、ビシクロ［２．２．１］ヘプタニル、ビシクロ［３．１．１］ヘプタニル、１，３−ジメチル［２．２．１］ヘプタン−２−イル、ビシクロ［２．２．２］オクタニル、およびビシクロ［３．３．３］ウンデカニルが挙げられる。
２）用語「アリール」は、本明細書において、「少なくとも１つのフェニルまたはナフチル環を含む単位であって、該フェニルまたはナフチル環に縮合されたヘテロアリールまたは複素環式の環は存在せず、さらに、各環は、独立して、１個以上の水素原子と置き換えられ得る１つ以上の部分で置換され得る」と定義する。以下は、「置換および非置換のアリール環」の非限定的な例であり、これは、以下の単位カテゴリーを包含する：
ｉ）Ｃ６またはＣ１０の置換または非置換のアリール環；フェニルおよびナフチル環（置換であるか非置換であるか）、その非限定的な例としては、フェニル（Ｃ６）、ナフチレン−１−イル（Ｃ１０）、ナフチレン−２−イル（Ｃ１０）、４−フルオロフェニル（Ｃ６）、２−ヒドロキシフェニル（Ｃ６）、３−メチルフェニル（Ｃ６）、２−アミノ−４−フルオロフェニル（Ｃ６）、２−（Ｎ，Ｎ−ジエチルアミノ）フェニル（Ｃ６）、２−シアノフェニル（Ｃ６）、２，６−ジ−ｔｅｒｔ−ブチルフェニル（Ｃ６）、３−メトキシフェニル（Ｃ６）、８−ヒドロキシナフチレン−２−イル（Ｃ１０）、４，５−ジメトキシナフチレン−１−イル（Ｃ１０）、および６−シアノ−ナフチレン−１−イル（Ｃ１０）が挙げられる。
【００３９】
ｉｉ）１個または２個の飽和環と縮合してＣ８〜Ｃ２０の環系となるＣ６またはＣ１０アリール環、その非限定的な例としては、ビシクロ［４．２．０］オクタ−１，３，５−トリエニル（Ｃ８）、およびインダニル（Ｃ９）が挙げられる。
３）用語「複素環式」および／または「ヘテロ環」は、本明細書において、「３〜２０個の原子を有する１つ以上の環を含む単位であって、少なくとも１つの環中の少なくとも１個の原子は、窒素（Ｎ）、酸素（Ｏ）もしくは硫黄（Ｓ）、またはＮ、ＯおよびＳの混合体から選択されるヘテロ原子であり、さらに、ヘテロ原子を含有する環も芳香族環ではない」と定義する。以下は、「置換および非置換の複素環式の環」の非限定的な例であり、これは、以下の単位カテゴリーを包含する：
ｉ）１個以上のヘテロ原子を含む単一の環を有する複素環式単位、その非限定的な例としては、ジアジリニル（Ｃ１）、アジリジニル（Ｃ２）、ウラゾリル（Ｃ２）、アゼチジニル（Ｃ３）、ピラゾリジニル（Ｃ３）、イミダゾリジニル（Ｃ３）、オキサゾリジニル（Ｃ３）、イソオキサゾリニル（Ｃ３）、チアゾリジニル（Ｃ３）、イソチアゾリニル（Ｃ３）、オキサチアゾリジノニル（Ｃ３）、オキサゾリジノニル（Ｃ３）、ヒダントイニル（Ｃ３）、テトラヒドロフラニル（Ｃ４）、ピロリジニル（Ｃ４）、モルホリニル（Ｃ４）、ピペラジニル（Ｃ４）、ピペリジニル（Ｃ４）、ジヒドロピラニル（Ｃ５）、テトラヒドロピラニル（Ｃ５）、ピペリジン−２−オニル（バレロラクタム）（Ｃ５）、２，３，４，５−テトラヒドロ−１Ｈ−アゼピニル（Ｃ６）、２，３−ジヒドロ−１Ｈ−インドール（Ｃ８）、および１，２，３，４−テトラヒドロキノリン（Ｃ９）が挙げられる。
【００４０】
ｉｉ）２つ以上の環を有し、そのうち１つは複素環式の環である複素環式単位、その非限定的な例としては、ヘキサヒドロ−１Ｈ−ピロリジニル（Ｃ７）、３ａ，４，５，６，７，７ａ−ヘキサヒドロ−１Ｈ−ベンゾ［ｄ］イミダゾリル（Ｃ７）、３ａ，４，５，６，７，７ａ−ヘキサヒドロ−１Ｈ−インドリル（Ｃ８）、１，２，３，４−テトラヒドロキノリニル（Ｃ９）、およびデカヒドロ−１Ｈ−シクロオクタ［ｂ］ピロリル（Ｃ１０）が挙げられる。
４）用語「ヘテロアリール」は、本明細書において、「５〜２０個の原子を含む１つ以上の環を含み、少なくとも１つの環中の少なくとも１個の原子は、窒素（Ｎ）、酸素（Ｏ）もしくは硫黄（Ｓ）、またはＮ、ＯおよびＳの混合体から選択されるヘテロ原子であり、さらに、ヘテロ原子を含む環の少なくとも１つは芳香族環である」と定義する。以下は、「置換および非置換の複素環式の環」の非限定的な例であり、これは、以下の単位カテゴリーを包含する：
ｉ）単一の環を含むヘテロアリール環、その非限定的な例としては、１，２，３，４−テトラゾリル（Ｃ１）、［１，２，３］トリアゾリル（Ｃ２）、［１，２，４］トリアゾリル（Ｃ２）、トリアジニル（Ｃ３）、チアゾリル（Ｃ３）、１Ｈ−イミダゾリル（Ｃ３）、オキサゾリル（Ｃ３）、イソオキサゾリル（Ｃ３）、イソチアゾリル（Ｃ３）、フラニル（Ｃ４）、チオフェニル（Ｃ４）、ピリミジニル（Ｃ４）、２−フェニルピリミジニル（Ｃ４）、ピリジニル（Ｃ５）、３−メチルピリジニル（Ｃ５）、および４−ジメチルアミノピリジニル（Ｃ５）が挙げられる。
【００４１】
ｉｉ）２つ以上の縮合環を含み、そのうち１つはヘテロアリール環であるヘテロアリール環、その非限定的な例としては：７Ｈ−プリニル（Ｃ５）、９Ｈ−プリニル（Ｃ５）、６−アミノ−９Ｈ−プリニル（Ｃ５）、５Ｈ−ピロロ［３，２−ｄ］ピリミジニル（Ｃ６）、７Ｈ−ピロロ［２，３−ｄ］ピリミジニル（Ｃ６）、ピリド［２，３−ｄ］ピリミジニル（Ｃ７）、２−フェニルベンゾ［ｄ］チアゾリル（Ｃ７）、１Ｈ−インドリル（Ｃ８）、４，５，６，７−テトラヒドロ−１−Ｈ−インドリル（Ｃ８）、キノキサリニル（Ｃ８）、５−メチルキノキサリニル（Ｃ８）、キナゾリニル（Ｃ８）、キノリニル（Ｃ９）、８−ヒドロキシ−キノリニル（Ｃ９）、およびイソキノリニル（Ｃ９）が挙げられる。
５）Ｃ１〜Ｃ６アルキレン単位によって別の部分、単位または分子コアに連結されたＣ１〜Ｃ６のテザーリングされた環状ヒドロカルビル単位（炭素環式単位であるか、Ｃ６またはＣ１０アリール単位であるか、複素環式単位であるか、またはヘテロアリール単位であるか）。テザーリングされた環状ヒドロカルビル単位の非限定的な例としては、式：
【００４２】
【化２】
2014528010.tif 000006
（式中、Ｒａは、任意選択で１つ以上の独立して選択される水素に対する置換体である）
を有するベンジルＣ１〜（Ｃ６）が挙げられる。さらなる例としては、他のアリール単位、とりわけ、（２−ヒドロキシフェニル）ヘキシルＣ６〜（Ｃ６）；ナフタレン−２−イルメチルＣ１〜（Ｃ１０）、４−フルオロベンジルＣ１〜（Ｃ６）、２−（３−ヒドロキシフェニル）エチルＣ２〜（Ｃ６）、ならびに置換および非置換のＣ３〜Ｃ１０アルキレン炭素環式単位、例えば、シクロプロピルメチルＣ１〜（Ｃ３）、シクロペンチルエチルＣ２〜（Ｃ５）、シクロヘキシルメチルＣ１〜（Ｃ６）が挙げられる。このカテゴリーには、置換および非置換のＣ１〜Ｃ１０アルキレン−ヘテロアリール単位、例えば、式：
【００４３】
【化３】
2014528010.tif 000007
（式中、Ｒａは上で定義したものと同じである）
を有する２−ピコリルＣ１〜（Ｃ６）単位も含まれる。さらに、Ｃ１〜Ｃ１２のテザーリングされた環状ヒドロカルビル単位としては、Ｃ１〜Ｃ１０アルキレン複素環式単位およびアルキレン−ヘテロアリール単位が挙げられ、その非限定的な例としては、アジリジニルメチルＣ１〜（Ｃ２）およびオキサゾール−２−イルメチルＣ１〜（Ｃ３）が挙げられる。
【００４４】
本開示の目的のために、炭素環式の環はＣ３〜Ｃ２０のものであり、アリール環はＣ６またはＣ１０のものであり、複素環式の環はＣ１〜Ｃ９のものであり、ヘテロアリール環はＣ１〜Ｃ９のものである。
【００４５】
本開示の目的のために、および本開示の定義との整合性を付与するために、単一のヘテロ原子を含む縮合環単位、ならびにスピロ環式の環、二環式の環などは、本明細書において、ヘテロ原子含有環に対応する環状ファミリーに包含されるとして特徴付けされ、そのように称するが、当業者は代替の特徴付けを有する場合もあり得る。例えば、式：
【００４６】
【化４】
2014528010.tif 000008
を有する１，２，３，４−テトラヒドロキノリンは、本開示の目的のために、複素環式単位と考えられる。式：
【００４７】
【化５】
2014528010.tif 000009
を有する６，７−ジヒドロ−５Ｈ−シクロペンタピリミジンは、本開示の目的のために、ヘテロアリール単位と考えられる。縮合環単位が飽和環（複素環式の環）とアリール環（ヘテロアリール環）の両方にヘテロ原子を含有している場合、本発明の説明目的ために、アリール環が優位であり、本明細書において該環を表示するカテゴリーの型を決定する。例えば、式：
【００４８】
【化６】
2014528010.tif 000010
を有する１，２，３，４−テトラヒドロ−［１，８］ナフトピリジンは、本開示の目的のために、ヘテロアリール単位と考えられる。
【００４９】
用語「置換（された）」は、本明細書全体を通して使用される。用語「置換（された）」は、本明細書に記載の単位に対し、「置換された単位または部分は、１個以上の水素原子が１つの置換基またはいくつかの置換基（本明細書において以下に定義する）で置き換えられたヒドロカルビル単位または部分（非環状であるか環状であるか）である」のように適用する。該単位は、水素原子と置換される場合はヒドロカルビル部分の１個の水素原子、２個の水素原子、または３個の水素原子を一度に置き換えられ得るものである。また、これらの置換基は、２つの隣接した炭素上の２つの水素原子と置き換えられて前記置換基、新たな部分、または単位を形成するものであり得る。例えば、単一の水素原子の置き換えを必要とする置換される単位としては、ハロゲン、ヒドロキシルなどが挙げられる。２個の水素原子の置き換えとしては、カルボニル、オキシイミノなどが挙げられる。隣接した炭素原子の２個の水素原子の置き換えとしては、エポキシなどが挙げられる。３個の水素の置き換えとしては、シアノなどが挙げられる。置換（された）という用語は、本明細書全体を通して、ヒドロカルビル部分、とりわけ、芳香族環、アルキル鎖が置換基で置き換えられた１個以上の水素原子を有し得ることを示すために用いる。ある部分が「置換（された）」と記載されている場合、任意の数の水素原子が置き換えられ得る。例えば、４−ヒドロキシフェニルは「置換芳香族炭素環式の環（アリール環）」であり、（Ｎ，Ｎ−ジメチル−５−アミノ）オクタニルは「置換Ｃ８直鎖アルキル単位であり、３−グアニジノプロピルは「置換Ｃ３直鎖アルキル単位」であり、２−カルボキシピリジニルは「置換ヘテロアリール単位」である。
【００５０】
ポリマー組成物
本明細書には、
ａ）ベースポリマー、
ｂ）約０．１重量％〜約１０重量％の酸素スカベンジャー、および
ｃ）本明細書で以下にさらに記載される約０．１重量％〜約１０重量％の化合物
を含むポリマー組成物が開示される。
【００５１】
ベースポリマー
開示される組成物はベースポリマーを含む。ベースポリマーは１つ以上のホモポリマーまたは本明細書に記載されるコポリマーを含むことができる。組成物は約８０重量％〜約９９．９８重量％のベースポリマーを含むことができる。一実施形態において、組成物は約８０重量％〜約９９重量％のベースポリマーを含む。別の実施形態において、組成物は約８５重量％〜約９９重量％のベースポリマーを含む。さらなる実施形態において、組成物は約９０重量％〜約９９．９８重量％のベースポリマーを含む。またさらなる実施形態において、組成物は約９５重量％〜約９９重量％のベースポリマーを含む。なおさらなる実施形態において、組成物は約９５重量％〜約９９．９８重量％のベースポリマーを含む。また別の実施形態において、組成物は約９７重量％〜約９９重量％のベースポリマーを含む。
【００５２】
様々な異なるポリマーをベースポリマーとして用いることができる。開示される組成物は酸素捕捉が可能であり、したがってベースポリマーは一般に酸化に供することのできるポリマーを含む。例えば、少なくともいくつかの酸素透過性を示すポリマーは、少なくとも開示される組成物がポリマーに対する酸化性損傷を低減することができる限り、開示される組成物に有用である。
【００５３】
ベースポリマーは、低密度ポリエチレン、非常に低密度なポリエチレン、超低密度ポリエチレン、高密度ポリエチレン、および直鎖低密度ポリエチレンなどのポリエチレン；（ＰＥＴ）、（ＰＥＮ）などのポリエステル、およびＰＥＴ／ＩＰなどのそのコポリマー；ポリ塩化ビニル（ＰＶＣ）；ポリ塩化ビニリデン（ＰＶＤＣ）；ならびにエチレン／酢酸ビニルコポリマー、エチレン／アルキル（メタ）アクリレートコポリマー、エチレン／（メタ）アクリル酸コポリマーなどのエチレンコポリマー、およびイオノマーを含む通常包装材料に用いられるポリマーであり得る。異なるベースポリマーのブレンドも用いることができる。
【００５４】
さらなる態様において、ベースポリマーは米国食品医薬品局（ＦＤＡ）によって承認された１つ以上のポリマーを含むことができる。その例としては、ポリエチレンテレフタレート、ポリプロピレン、およびポリエチレンが挙げられる。
【００５５】
さらなる態様において、ベースポリマーはポリエステルポリマーまたはコポリマーを含む。好ましいポリエステルとしては、ポリエチレンテレフタレート（ＰＥＴ）などのフタル酸のポリマーまたはそのコポリマーが挙げられる。ＰＥＴは、例えば、テレフタル酸とエチレングリコールから作ることができる。また、ＰＥＴはジメチルテレフタル酸とエチレングリコールを用いて作ることもできる。好ましいフタル酸のコポリマーとしては、フタル酸と１つ以上の水酸化有機化合物のコポリマーが挙げられる。適切な水酸化有機化合物の例としては、１，４−シクロヘキサン（ｃｙｃｌｏｈｅｘａｎｄｅ）ジメタノール、１，２−プロパンジオール、１，４−ブタンジオール、２，２−ジメチル−１，３−プロパンジオール、２−メチル−１，３−プロパンジオール（２ＭＰＤＯ）、１，６−ヘキサンジオール、１，２−シクロヘキサンジオール、１，４−シクロヘキサンジオール、１，２−シクロヘキサンジメタノール、１，３−シクロヘキサンジメタノール、および鎖中に１個以上の酸素原子を含むジオール、例えば、ジエチレングリコール、トリエチレングリコール、ジプロピレングリコール、トリプロピレングリコール、またはこれらの混合物などが挙げられる。
【００５６】
なおさらなる態様において、ベースポリマーは、約１５モル％未満、もしくは約１０モル％以下、もしくは約８モル％以下の累積量の１つ以上のポリカルボン酸改質剤、または約６０モル％未満、もしくは約５０モル％未満、もしくは約４０モル％未満、もしくは約１５モル％未満、もしくは約１０モル％以下、もしくは約８モル％以下の量の１つ以上のヒドロキシル化合物改質剤で改質されたポリエチレンテレフタレートホモポリマーおよびコポリマー、ならびに約１５モル％未満、もしくは約１０モル％以下、もしくは約８モル％以下の累積量の１つ以上のポリカルボン酸改質剤で改質されたか、または約６０モル％未満、もしくは約５０モル％未満、もしくは約４０モル％未満、もしくは約１５モル％未満、もしくは約１０モル％以下、もしくは約８モル％以下の１つ以上のヒドロキシル化合物改質剤およびそのブレンドで改質されたポリエチレンナフタレートホモポリマーおよびコポリマーを含む。いくつかの態様において、ベースポリマーはポリエステルポリマー中の全ての繰り返し単位のモルに対して、少なくとも９０モル％、９２モル％、または９４モル％のエチレンテレフタレート繰り返し単位を含む。
【００５７】
ＰＥＴなどのポリエステルは、エステル化および縮重合を実施するのに十分な、当該技術分野で公知の重合手順によって調製することができる。ポリエステル溶融相製造プロセスは、任意選択に１つ以上のエステル化触媒の存在下、エステル化ゾーン中でジカルボン酸とジオールの直接縮合、続いて重縮合触媒の存在下、プレポリマーおよび仕上げゾーン中での重縮合、または通常エステル交換触媒の存在下、エステル交換ゾーン中でエステル交換、続いて重縮合触媒の存在下での予備重合および重合を含む。
【００５８】
酸素スカベンジャー
組成物は約０．１０重量％〜約１０重量％の酸素スカベンジャーを含む。一実施形態において、組成物は約０．５重量％〜約１０重量％の酸素スカベンジャーを含む。別の実施形態において、組成物は約１重量％〜約５重量％の酸素スカベンジャーを含む。さらなる実施形態において、組成物は約０．１重量％〜約１重量％の酸素スカベンジャーを含む。なおさらなる実施形態において、組成物は約０．１重量％〜約５重量％の酸素スカベンジャーを含む。またさらなる実施形態において、組成物は約３重量％〜約１０重量％の酸素スカベンジャーを含む。別のさらなる実施形態において、組成物は約５重量％〜約１０重量％の酸素スカベンジャーを含む。なお別のさらなる実施形態において、組成物は約２重量％〜約７重量％の酸素スカベンジャーを含む。
【００５９】
好ましくは、酸素スカベンジャーはＮ−アリリック酸素スカベンジャーまたはＮ−ベンジリック酸素スカベンジャーである。酸素スカベンジャーは組成物中で酸素スカベンジャーとして機能する。酸素スカベンジャーの酸素捕捉能力は遷移金属によって強化することができる。
【００６０】
Ｎ−アリリックまたはＮ−ベンジリック酸素スカベンジャーは、以下に示す一般構造：
【００６１】
【化７】
2014528010.tif 000011
（式中、各−−−は独立に任意選択の共有結合を示す）
を有する。また、Ｎ−アリリックまたはＮ−ベンジリック酸素スカベンジャーはさらに置換されることができ、１を超えるアミド官能性が化合物中に存在できることも理解されたい。一態様において、Ｎ−アリリックまたはＮ−ベンジリック酸素スカベンジャーはポリマーとすることができる。さらなる態様において、Ｎ−アリリックまたはＮ−ベンジリック酸素スカベンジャーは非ポリマーとすることができる。
【００６２】
一般に、酸素スカベンジャーは組成物中に０．１〜約１０重量％の量で存在する。一態様において、酸素スカベンジャーは組成物中に１〜約１０重量％の量で存在する。さらなる態様において、酸素スカベンジャーは組成物中に１〜約５重量％の量で存在する。さらなる態様において、酸素スカベンジャーは組成物中に１〜約３重量％の量で存在する。
【００６３】
一態様において、酸素スカベンジャーは式Ｉ：
【００６４】
【化８】
2014528010.tif 000012
（式中、各ＸはＯ、Ｓ、およびＮＨからなる群から選択され；各Ｙ、各Ａ、および各ＢはＮおよびＣＲ１からなる群から独立に選択され；Ｄ、Ｅ、およびＦはＣＨ、Ｎ、ＯおよびＳからなる群から独立に選択され；記号−−−は結合線と一緒に用いられる場合、単結合または二重結合を表し；各Ｒ１はＨ、アルキル、アリール、電子求引基、および電子放出基からなる群から独立に選択される）
の構造を有する。
【００６５】
さらなる態様において、酸素スカベンジャーは式ＩＩ
【００６６】
【化９】
2014528010.tif 000013
（式中、各ＸはＯ、Ｓ、およびＮＨからなる群から選択され；各Ｙ、各Ａ、および各ＢはＮおよびＣＲ２からなる群から独立に選択され；Ｄ、Ｅ、およびＦはＣＨ、Ｎ、ＯおよびＳからなる群から独立に選択され；記号−−−は結合線と一緒に用いられる場合、単結合または二重結合を表し；各Ｒ２はＨ、アルキル、アリール、電子求引基、および電子放出基からなる群から独立に選択される）
の構造を有する。
【００６７】
式（Ｉ）または（ＩＩ）のアルキル基は、１〜２４個の炭素原子、例えば、１〜１８個の炭素原子、１〜１４個の炭素原子、１〜１２個の炭素原子、１〜１０個の炭素原子、１〜８個、１〜６個の炭素原子、または１〜４個の炭素原子の分枝鎖状または非分枝の飽和炭化水素基、例えば、メチル、エチル、ｎ−プロピル、イソプロピル、ｎ−ブチル、イソブチル、ｔ−ブチル、ペンチル、ヘキシル、ヘプチル、オクチル、デシル、テトラデシル、ヘキサデシル、エイコシル、テトラコシルなどであり得る。アルキル基は置換または非置換であり得る。アルキル基は、限定されないが、以下に記載されるようなアルキル、ハロゲン化アルキル、アルコキシ、アルケニル、アルキニル、アリール、ヘテロアリール、アルデヒド、アミノ、カルボン酸、エステル、ハロゲン化物、ヒドロキサメート、ヒドロキシ、ケトン、ニトロ、シリル、スルホ−オキソ、スルホニル、スルホン、スルホキサイド、またはチオールを含む１つ以上の基で置換することができる。アルキル基はハロゲン化することができ、１つ以上のハロゲン化物、例えば、フッ素、塩素、臭素、またはヨウ素で置換されるアルキル基が含まれる。また、アルキル基は１〜６（例えば１〜４）の炭素原子を含有するアルキル基である低級アルキル基とすることもできる。
【００６８】
式（Ｉ）または（ＩＩ）のアリール基は、限定されないが、ベンゼン、ナフタレン、フェニル、ビフェニルなどを含む任意の炭素系芳香族基であり得る。また、アリール基は、芳香族基の環内に組み込まれた少なくとも１個のヘテロ原子を有する芳香族基として定義される、ヘテロアリールであり得る。ヘテロ原子の例としては、限定されないが、窒素、酸素、硫黄、およびリンが挙げられる。アリール基は置換または非置換であり得る。アリール基は、限定されないが、以下に記載されるようなアルキル、ハロゲン化アルキル、アルコキシ、アルケニル、アルキニル、アリール、ヘテロアリール、アルデヒド、アミノ、カルボン酸、エステル、ハロゲン化物、ヒドロキサメート、ヒドロキシ、ケトン、ニトロ、シリル、スルホ−オキソ、スルホニル、スルホン、スルホキサイド、またはチオールを含む１つ以上の基で置換することができる。ビアリール基はアリール基の特定の種類であり、アリールの定義に含まれる。ビアリールは、ナフタレンのように縮合環構造によって互いに結合されるか、またはビフェニルのように１つ以上の炭素−炭素結合によって結合する２つのアリール基を指す。
【００６９】
適切な電子求引基および電子放出基は、一般に当該技術分野で公知である。好ましい電子求引基としては、ニトロ、カルボン酸、エステル、例えば低級アルキルエステル、およびシアノが挙げられる。好ましい電子放出基としては、分枝鎖状および直鎖アルキル基、例えば、メチル、エチル、プロピル、イソプロピル、ブチル、イソブチル、およびｔｅｒｔ−ブチルが挙げられる。他の好ましい電子放出基としては、アルコキシ、例えばメトキシおよびエトキシが挙げられる。他の好ましい電子放出基としては、チオアルキルが挙げられる。なお他の好ましい電子放出基としては、アミン、例えば−ＮＨ２およびＮＨ（低級アルキル）、およびＮ（低級アルキル）２が挙げられる。
【００７０】
式（Ｉ）および（ＩＩ）の好ましい酸素スカベンジャーは、米国特許出願第２００８０２７７６２２号、Ｄｅｓｈｐａｎｄｅら、「Ｏｘｙｇｅｎ  Ｓｃａｖｅｎｇｉｎｇ  Ｍｏｌｅｃｕｌｅｓ，Ａｒｔｉｃｌｅｓ  Ｃｏｎｔａｉｎｉｎｇ  Ｓａｍｅ，Ａｎｄ  Ｍｅｔｈｏｄｓ  ｏｆ  Ｔｈｅｉｒ  Ｕｓｅ」に開示され、酸素スカベンジャー、その調製、および酸素捕捉材料としてのその使用の教示を、参照として本明細書に組み込む。
【００７１】
さらなる態様において、酸素スカベンジャーはポリマーまたはコポリマーであり、式ＩＩＩ；
【００７２】
【化１０】
2014528010.tif 000014
（式中、ｍは１０よりも大きい正の整数であり；ｎは１〜６の整数であり；Ｒ３はＨまたはＣ１〜Ｃ４アルキルである）
の構造を含む。Ｃ１〜Ｃ４アルキル基は置換または非置換のメチル、エチル、プロピル、ブチル、イソプロピル、またはイソブチルであり得る。さらなる態様において、Ｒ３はＨである。一態様において、ｎは４である。式ＩＩＩの化合物の一例は、ＭＸＤ６（例えば日本のＭｉｔｓｕｂｉｓｈｉ  Ｇａｓ  Ｃｈｅｍｉｃａｌｓから入手可能である）である。ＭＸＤ６はメタキシレンジアミンとアジピン酸の縮合で製造されるポリマーである。式ＩＩＩの化合物は、市販の供給源から得ることができるか、または当該技術分野で公知の重合方法によって調製することができる。適切なグレードとしては、ＥＭＳ  Ｇｒｉｖｏｒｙ製のＨＢ−５２９９；ならびにＭｉｔｓｕｂｉｓｈｉ  Ｇａｓ  ａｎｄ  Ｃｈｅｍｉｃａｌ  Ｃｏｍｐａｎｙ製の、６００１、６００３、６００７および６１２１が挙げられる。
【００７３】
一態様において、酸素スカベンジャーは式Ｉの構造を有し：酸素スカベンジャーは式：
Ｅ−（Ｌ−Ｅ）ｘ
（式中、ｘは０、１、または２であり；Ｅは式ＩＶまたは式Ｖ：
【００７４】
【化１１】
2014528010.tif 000015
式中、Ｌは、式−（Ｏ−Ｒ２１）ｚ−Ｏ−、−（ＮＨ−Ｒ２１）ｚ−ＮＨ−、−（ＮＨ−Ｃ（＝Ｏ）Ｒ２２）ｔ−ＮＨ、−ＮＨ−Ｒ２５−ＮＨ（Ｃ（＝Ｏ）Ｒ２６ＮＨＲ２５ＮＨ）ｕ−、−（Ｏ−Ｒ２３−Ｏ−Ｒ２４−Ｃ（＝Ｏ）ｓ−Ｏ）−の連結基であり、Ｌは式ＩＶ中の少なくとも１つのＡｒの炭素原子に結合するか、または式ＶのＲ１２および／もしくはＲ１３はＬであり；Ａｒはアリールまたはヘテロアリールであり；Ｒ１、Ｒ２およびＲ１１は各々独立にＨ、Ｃ１〜Ｃ１２アルキル、Ｃ１〜Ｃ６アルコキシ、Ｃ６〜Ｃ２０アリールオキシ、ヒドロキシ、Ｃ２〜Ｃ６アルケニル、ＮＲ１９Ｒ２０、アセチル、ニトロ、グリセリル、炭化水素、−Ｃ（＝Ｏ）Ｈ、Ｌ、であるか、または２つのＲ１もしくは２つのＲ２基が式−Ｏ−Ｒ１８−Ｏの基を形成することができ；Ｒ３、Ｒ４、Ｒ１４、Ｒ１５は各々Ｈであり；Ｒ５〜Ｒ１０およびＲ１６、Ｒ１７は各々独立にＨまたはＣ１〜Ｃ３アルキルであり；Ｒ１２およびＲ１３は各々独立にＨ、Ｃ１〜Ｃ６アルキル、Ｃ６〜Ｃ２０アリール、Ｃ１〜Ｃ６アルコキシ、またはＬであり；Ｒ１８はＣ２〜Ｃ６アルキルであり；Ｒ１９およびＲ２０は各々独立にＨ、Ｃ１〜Ｃ６アルキル、またはＣ６〜Ｃ２０アリールであり；Ｒ２およびＲ２４は各々独立にＣ１〜Ｃ６アルキルであり；Ｒ２２、Ｒ２３、Ｒ２５およびＲ２６は各々独立にＣ１〜Ｃ６アルキルまたはＣ６〜Ｃ２０アリールであり；ｎおよびｐは独立に０または１〜５の整数であり；ｑは０または１〜４の整数であり；ｓおよびｚは独立に１、２、または３であり；ｔおよびｕは独立に１または２である
の構造を有する）
で表される構造を有する。
【００７５】
さらなる態様において、Ｅは式ＩＶ：
【００７６】
【化１２】
2014528010.tif 000016
の構造を有する。
【００７７】
さらなる態様において、酸素スカベンジャーは式：
【００７８】
【化１３】
2014528010.tif 000017
で表わされる構造を有する。
【００７９】
さらなる態様において、ｎおよびｐは各々０、１、または２であり、Ｒ１およびＲ２は各々独立にＨ、Ｃ１〜Ｃ４アルキル、ヒドロキシ、Ｃ１〜Ｃ３アルコキシ、または炭化水素である。さらなる態様において、Ｒ１およびＲ２は各々独立にＨ、メチル、エチル、ヒドロキシ、メトキシ、エトキシ、またはグルコースである。さらなる態様において、Ｒ５〜Ｒ１０は各々Ｈである。さらなる態様において、Ｒ１およびＲ２は各々Ｈである。さらなる態様において、酸素スカベンジャーは式：
【００８０】
【化１４】
2014528010.tif 000018
で表される構造を有する。
【００８１】
さらなる態様において、Ｅは式Ｖ：
【００８２】
【化１５】
2014528010.tif 000019
の構造を有する。
【００８３】
さらなる態様において、酸素スカベンジャーは式：
【００８４】
【化１６】
2014528010.tif 000020
で表される構造を有する。
【００８５】
さらなる態様において、Ｒ１６およびＲ１７はＨである。さらなる態様において、各Ｒ１１は独立にＨ、Ｃ１〜Ｃ４アルキル、ヒドロキシ、またはＣ１〜Ｃ３アルコキシ、または炭化水素である。さらなる態様において、各Ｒ１１は独立にＨ、メチル、エチル、ヒドロキシ、メトキシ、またはエトキシである。さらなる態様において、酸素スカベンジャーは式：
【００８６】
【化１７】
2014528010.tif 000021
で表される構造を有する。
【００８７】
式（ＩＶ）および（Ｖ）の好ましい酸素スカベンジャーは、米国特許出願第２００６０１８０７９０号、Ｄｅｓｈｐａｎｄｅら、「Ｏｘｙｇｅｎ  Ｓｃａｖｅｎｇｉｎｇ  ｃｏｍｐｏｓｉｔｉｏｎｓ  ａｎｄ  ｐａｃｋａｇｉｎｇ  ｃｏｍｐｒｉｓｉｎｇ  ｓａｉｄ  ｃｏｍｐｏｓｉｔｉｏｎｓ」に開示され、酸素スカベンジャー、その調製、および酸素捕捉材料としてのその使用の教示を、参照として本明細書に組み込む。
【００８８】
他の態様において、酸素スカベンジャーは任意の１つ以上の従来公知のポリブタジエン系酸素スカベンジャーとすることができる。市販のポリブタジエン系酸素スカベンジャーの例示的および非限定例としては、Ｂｅｒｅａ，Ｏｈｉｏ，ＵＳＡのＣｏｌｏｒ  Ｍａｔｒｉｘから入手可能なＡｍｏｓｏｒｂ（登録商標）系の酸素スカベンジャーが挙げられる。
【００８９】
化合物
１つ以上のベースポリマーと配合することが可能な化合物が本明細書に開示され、該化合物は、１つ以上のベースポリマーと配合されると、ポリマー組成物を介した二酸化炭素または水蒸気または他のガス状／感覚刺激物（ｏｒｇａｎｏｌｅｐｔｉｃ）の流れを遅め、妨げ、停止させるバリアとして機能することのできるポリマー組成物を提供する。
【００９０】
組成物は約０．１０重量％〜約１０重量％の化合物を含む。一実施形態において、組成物は約０．５重量％〜約１０重量％の化合物を含む。別の実施形態において、組成物は約１重量％〜約５重量％の化合物を含む。さらなる実施形態において、組成物は約０．１重量％〜約１重量％の化合物を含む。またさらなる実施形態において、組成物は約０．１重量％〜約５重量％の化合物を含む。なおさらなる実施形態において、組成物は約３重量％〜約１０重量％の化合物を含む。別のさらなる実施形態において、組成物は約５重量％〜約１０重量％の化合物を含む。なお別のさらなる実施形態において、組成物は約２重量％〜約７重量％の化合物を含む。
【００９１】
ベースポリマーと配合することのできる化合物は式：
【００９２】
【化１８】
2014528010.tif 000022
（式中、Ｒ１〜Ｒ８は、各々独立に、
ｉ）水素、
ｉｉ）Ｃ１〜Ｃ１２の置換または非置換の直鎖、分枝鎖、または環状アルキル、
ｉｉｉ）Ｃ２〜Ｃ１２の置換または非置換の直鎖、分枝鎖、または環状アルケニル、
ｉｖ）Ｃ２〜Ｃ１２の置換または非置換の直鎖または分枝鎖状アルキニル、
ｖ）Ｃ６またはＣ１０の置換または非置換のアリール、
ｖｉ）Ｃ１〜Ｃ９の置換または非置換の複素環式、
ｖｉｉ）Ｃ１〜Ｃ１１の置換または非置換のヘテロアリール、
ｖｉｉｉ）−［Ｃ（Ｒ１０ａ）（Ｒ１０ｂ）］ｙＯＲ１１（式中、Ｒ１１は、
ａ）−Ｈ、
ｂ）Ｃ１〜Ｃ１２の置換または非置換の直鎖、分枝鎖、または環状アルキル、またはＣ１〜Ｃ１２の置換または非置換の直鎖、分枝鎖、または環状ハロアルキル、
ｃ）Ｃ６またはＣ１０の置換または非置換のアリールまたはＣ７〜Ｃ２０アルキレンアリール、
ｄ）Ｃ１〜Ｃ９の置換または非置換の複素環式、および
ｅ）Ｃ１〜Ｃ１１の置換または非置換のヘテロアリールから選択される）、
ｉｘ）−［Ｃ（Ｒ１０ａ）（Ｒ１０ｂ）］ｙＮ（Ｒ１２ａ）（Ｒ１２ｂ）（式中、Ｒ１２ａおよびＲ１２ｂは、各々独立に、
ａ）−Ｈ、
ｂ）−ＯＲ１３（Ｒ１３は水素またはＣ１〜Ｃ４の直鎖アルキル）、
ｃ）Ｃ１〜Ｃ１２の置換または非置換の直鎖、分枝鎖、または環状アルキル、
ｄ）Ｃ６またはＣ１０の置換または非置換のアリール、
ｅ）Ｃ１〜Ｃ９の置換または非置換の複素環式、
ｆ）Ｃ１〜Ｃ１１の置換または非置換のヘテロアリール、および、
ｇ）Ｒ１２ａおよびＲ１２ｂは、一緒になって、３〜１０個の炭素原子と、酸素、窒素、および硫黄から選択される０〜３個のヘテロ原子を有する置換または非置換の環を形成することができる、から選択される）、
ｘ）−［Ｃ（Ｒ１０ａ）（Ｒ１０ｂ）］ｙＣ（Ｏ）Ｒ１４（式中、Ｒ１４は、
ａ）Ｃ１〜Ｃ１２の置換または非置換の直鎖、分枝鎖、または環状アルキル、
ｂ）−ＯＲ１５（式中、Ｒ１５は、水素、置換または非置換のＣ１〜Ｃ４直鎖アルキル、Ｃ６またはＣ１０の置換または非置換のアリール、Ｃ１〜Ｃ９の置換または非置換の複素環式、Ｃ１〜Ｃ１１の置換または非置換のヘテロアリールである）、および
ｃ）−Ｎ（Ｒ１６ａ）（Ｒ１６ｂ）（式中、Ｒ１６ａおよびＲ１６ｂは、各々独立に、水素、Ｃ１〜Ｃ１２の置換または非置換の直鎖、分枝鎖、または環状アルキル、Ｃ６またはＣ１０の置換または非置換のアリール、Ｃ１〜Ｃ９の置換または非置換の複素環式、Ｃ１〜Ｃ１１の置換または非置換のヘテロアリールであるか、またはＲ１６ａおよびＲ１６ｂは、一緒になって、３〜１０個の炭素原子と、酸素、窒素、および硫黄から選択される０〜３個のヘテロ原子を有する置換または非置換の環を形成することができる）から選択される）、
ｘｉ）−［Ｃ（Ｒ１０ａ）（Ｒ１０ｂ）］ｙＯＣ（Ｏ）Ｒ１７（式中、Ｒ１７は、
ａ）Ｃ１〜Ｃ１２の置換または非置換の直鎖、分枝鎖、または環状アルキル、および
ｂ）−Ｎ（Ｒ１８ａ）（Ｒ１８ｂ）（Ｒ１８ａおよびＲ１８ｂは、各々独立に、水素、Ｃ１〜Ｃ１２の置換または非置換の直鎖、分枝鎖、または環状アルキル、Ｃ６またはＣ１０の置換または非置換のアリール、Ｃ１〜Ｃ９の置換または非置換の複素環式、Ｃ１〜Ｃ１１の置換または非置換のヘテロアリールであるか、またはＲ１８ａおよびＲ１８ｂは、一緒になって、３〜１０個の炭素原子と、酸素、窒素、および硫黄から選択される０〜３個のヘテロ原子を有する置換または非置換の環を形成することができる）から選択される）、
ｘｉｉ）−［Ｃ（Ｒ１０ａ）（Ｒ１０ｂ）］ｙＮＲ１９Ｃ（Ｏ）Ｒ２０（式中、Ｒ１８は、
ａ）−Ｈ、および
ｂ）Ｃ１〜Ｃ４の置換または非置換の直鎖、分枝鎖、または環状アルキルから選択され、
式中、Ｒ２０は、
ａ）Ｃ１〜Ｃ１２の置換または非置換の直鎖、分枝鎖、または環状アルキル、および
ｂ）−Ｎ（Ｒ２１ａ）（Ｒ２１ｂ）（Ｒ２１ａおよびＲ２１ｂは、各々独立に、水素、Ｃ１〜Ｃ１２の置換または非置換の直鎖、分枝鎖、または環状アルキル、Ｃ６またはＣ１０の置換または非置換のアリール、Ｃ１〜Ｃ９の置換または非置換の複素環式、Ｃ１〜Ｃ１１の置換または非置換のヘテロアリールであるか、またはＲ２１ａおよびＲ２１ｂは、一緒になって、３〜１０個の炭素原子と、酸素、窒素、および硫黄から選択される０〜３個のヘテロ原子を有する置換または非置換の環を形成することができる）から選択される）、
ｘｉｉｉ）−［Ｃ（Ｒ１０ａ）（Ｒ１０ｂ）］ｙＣＮ、
ｘｉｖ）−［Ｃ（Ｒ１０ａ）（Ｒ１０ｂ）］ｙＮＯ２、
ｘｖ）−［Ｃ（Ｒ１０ａ）（Ｒ１０ｂ）］ｙＳＯ２Ｒ２２（Ｒ２２は、水素、ヒドロキシル、置換または非置換のＣ１〜Ｃ４の直鎖または分枝鎖状アルキル、置換または非置換のＣ６、Ｃ１０、またはＣ１４アリール、Ｃ７〜Ｃ１５アルキレンアリール、Ｃ１〜Ｃ９の置換または非置換の複素環式、またはＣ１〜Ｃ１１の置換または非置換のヘテロアリールである）、
ｘｖｉ）ハロゲン、
ｘｖｉｉ）−［Ｃ（Ｒ１０ａ）（Ｒ１０ｂ）］ｙ（ＣＨｊ’Ｘｋ’）ｈＣＨｊＸｋ（式中、Ｘはハロゲンであり、添字ｊは０〜２の整数であり、添字ｋは１〜３の整数であり、ｊ＋ｋ＝３であり、添字ｊ’は０〜２の整数であり、添字ｋ’は０〜２の整数であり、ｊ’＋ｋ’＝２であり、添字ｈは０〜５である）
から選択され、
Ｒ１０ａおよびＲ１０ｂは、各々独立に水素またはＣ１〜Ｃ４アルキルであり、添字ｙは０〜５であり、
Ｒ１およびＲ８は、一緒になって、３〜７個の炭素原子および０〜２個の酸素、硫黄または窒素から選択されるヘテロ原子を含む５〜７員環を形成することができ、上記炭素原子のうちの１個または複数は置換されていても、非置換であっても、カルボニル単位であってもよい）
を有する。
【００９３】
本明細書において上で記載するように、Ｒ１〜Ｒ８を含む様々な単位は、
ｉ）Ｃ１〜Ｃ１２の直鎖、分枝鎖、または環状アルキル、アルケニル、およびアルキニル、
ｉｉ）Ｃ１〜Ｃ１２の直鎖、分枝鎖、または環状アルコキシ、アルケニルオキシ、およびアルキニルオキシ、
ｉｉｉ）Ｃ１〜Ｃ１２の直鎖、分枝鎖、または環状ハロアルキル、ハロアルケニル、およびハロアルキニル、
ｉｖ）Ｃ６またはＣ１０アリール、
ｖ）Ｃ６またはＣ１０アルキレンアリール、
ｖｉ）Ｃ１〜Ｃ９複素環式環、
ｖｉｉ）Ｃ１〜Ｃ９ヘテロアリール環、
ｖｉｉｉ）−（ＣＲ１０２ａＲ１０２ｂ）ｚＯＲ１０１、
ｉｘ）−（ＣＲ１０２ａＲ１０２ｂ）ｚＣ（Ｏ）Ｒ１０１、
ｘ）−（ＣＲ１０２ａＲ１０２ｂ）ｚＣ（Ｏ）ＯＲ１０１、
ｘｉ）−（ＣＲ１０２ａＲ１０２ｂ）ｚＣ（Ｏ）Ｎ（Ｒ１０１）２、
ｘｉｉ）−（ＣＲ１０２ａＲ１０２ｂ）ｚＮ（Ｒ１０１）２、
ｘｉｉｉ）ハロゲン、
ｘｉｖ）−（ＣＲ１０２ａＲ１０２ｂ）ｚＣＮ、
ｘｖ）−（ＣＲ１０２ａＲ１０２ｂ）ｚＮＯ２、
ｘｖｉ）−ＣＨｊＸｋ（式中、例えば、Ｘはハロゲンであり、添字ｊは０〜２の整数であり、ｊ＋ｋ＝３である）、
ｘｖｉｉ）−（ＣＲ１０２ａＲ１０２ｂ）ｚＳＲ１０１、
ｘｖｉｉｉ）−（ＣＲ１０２ａＲ１０２ｂ）ｚＳＯ２Ｒ１０１、および
ｘｉｘ）−（ＣＲ１０２ａＲ１０２ｂ）ｚＳＯ３Ｒ１０１、
から独立に選択される１つ以上の単位によって置換することができ、
式中、各Ｒ１０１は独立に、水素、置換または非置換のＣ１〜Ｃ６の直鎖、分枝鎖、または環状アルキル、フェニル、ベンジル、複素環式、またはヘテロアリールであり、または２つのＲ１０１単位は一緒になって３〜７個の原子を含む環を形成することができ、
Ｒ１０２ａおよびＲ１０２ｂは互いに独立に水素、またはＣ１〜Ｃ４の直鎖、または分枝鎖状アルキルであり、
添字ｚは０〜４である。
【００９４】
本開示の一態様は、化合物であって、Ｒ１およびＲ８が一緒なって３〜７個の炭素原子および０〜２個の酸素、硫黄、または窒素から選択されるヘテロ原子を含む５〜７員環を形成することができ、上記炭素原子のうちの１個または複数が置換されていても、非置換であっても、カルボニル単位であってもよい、化合物に関する。
【００９５】
この態様の一実施形態は、化合物であって、Ｒ１およびＲ８が一緒になって、例えば、
ｉ）式：
【００９６】
【化１９】
2014528010.tif 000023
を有するベンゾ［ｄｅ］イソクロメン−１（３Ｈ）−オン、
ｉｉ）式：
【００９７】
【化２０】
2014528010.tif 000024
を有する１Ｈ−ベンゾ（ｈｅｎｚｏ）［ｄｅ］イソキノリン−１、３（２Ｈ）−ジオン、
ｉｉｉ）式：
【００９８】
【化２１】
2014528010.tif 000025
を有する２，３−ジヒドロ−１Ｈ−ベンゾ［ｄｅ］イソキノリン−１−オン、および
ｉｖ）式：
【００９９】
【化２２】
2014528010.tif 000026
を有するベンゾ［ｄｅ］イソクロメン−１、３−ジオンから選択される６−員環を形成する化合物に関する。
【０１００】
化合物に関する本開示の別の態様は、式：
【０１０１】
【化２３】
2014528010.tif 000027
（式中、Ｒ１およびＲ８は各々独立に、
ｉ）水素、または
ｉｉ）−Ｃ（Ｏ）Ｒ１４であり、
式中、Ｒ１４は−ＯＲ１５または−Ｎ（Ｒ１６ａ）（Ｒ１６ｂ）であり、Ｒ１５は水素またはメチルであり、Ｒ１６ａおよびＲ１６ｂは各々独立に水素またはメチルである）
を有する化合物を含む。この態様の非限定的な例は、式：
【０１０２】
【化２４】
2014528010.tif 000028
を有するナフタレン−１，８−ジカルボキシアミドである。
【０１０３】
例えば、化合物ベンゾ［ｄｅ］−イソクロメン−１、３−ジオン（１，８−ナフタル酸無水物（ｎａｐｈｔａｌｉｃ  ａｎｈｙｄｒｉｄｅ））がＰＥＴに加えられる場合、ベンゾ［ｄｅ］−イソクロメン−１、３−ジオン（１，８ナフタル酸無水物）は室温でＰＥＴの自由容積よりもまさに（ｊｕｓｔ）小さい。ボトルに使用される典型的なＰＥＴ樹脂は２８，０００以下の分子量を有する。室温でのＰＥＴの自由容積は約１３０１（オングストローム）３である（参照：Ｐｏｌｙａｋｏｖａ，Ａ，ら、Ｊｏｕｒｎａｌ  ｏｆ  Ｐｏｌｙｍｅｒ  Ｓｃｉｅｎｃｅ：ＰａｒｔＢ：Ｐｏｌｙｍｅｒ  Ｐｈｙｓｉｃｓ，Ｖｏｌ３９，ｐａｇｅｓ１８８９−１８９９，ｙｅａｒ２００１）。ベンゾ［ｄｅ］−イソクロメン−１、３−ジオン（１，８−ナフタル酸無水物）および１Ｈ−ベンゾ［ｄｅ］イソキノリン−１，３（２Ｈ）−ジオン（１，８−ナフタルイミド（ｎａｐｔｈａｌｉｍｉｄｅ））の分子容積は、８７２（オングストローム）３および８８９（オングストローム）３である（参照：Ｌｉｅｈ  Ｎｇｕｙｅｎ  Ｓｈｏｋ  ａｎｄ  Ｇ．Ａ．Ｇｏｌ’ｄｅｒ，  Ｔｒａｎｓｌａｔｅｄ  ｆｒｏｍ  Ｚｈｕｒｎａｌ  Ｓｔｒｕｋｔｕｒｎｏｉ  Ｋｈｉｍｉｉ，  Ｖｏｌ．１１，Ｎｏ．５，ｐｐ．９３９−９４０，Ｓｅｐｔｅｍｂｅｒ−Ｏｃｔｏｂｅｒ１９７０）。分子容積数から分かるように、ベンゾ［ｄｅ］−イソクロメン−１、３−ジオン（１，８ナフタル酸無水物）および１Ｈ−ベンゾ［ｄｅ］イソキノリン−１，３（２Ｈ）−ジオン（１，８−ナフタルイミド）分子は個々のＰＥＴ鎖の自由容積内に適合することができ、ＰＥＴの自由容積を６８％まで低減することができるのは明らかである。上述の添加剤の添加によるこの自由容積の低減は、ＰＥＴを通るＣＯ２拡散のホップ距離を増加させ、それによってＣＯ２の浸透率を低減し、炭酸清涼飲料（ＣＳＤ）およびビールボトルの貯蔵寿命を増加させる。
【０１０４】
該組成物を製造するには多くの方法がある。一態様において、組成物はベースポリマーと酸素スカベンジャーおよび化合物を混合することによって作られる。別の態様において、組成物はベースポリマーと化合物を混合することによって作ることができる。いくつかの態様において、ベースポリマー、酸素スカベンジャー、および化合物はホッパー中でのタンブリングによって混合される。この混合プロセス中に任意選択の他の構成要素を加えることができるか、または前述の混合工程の後に混合物に加えることができるか、または前述の混合工程の前に個々の成分に加えることができる。
【０１０５】
組成物に溶融プロセスが所望される場合、組成物は各構成要素を別々に加え、組成物の溶融プロセスの直前に構成要素を混合することによって作ることもでき、物品を形成することができる。いくつかの実施形態において、混合は溶融プロセスゾーンの直前とすることができる。他の実施形態において、１つ以上の構成要素を別々の工程で予備混合して、全ての構成要素を一緒にすることができる。
【０１０６】
いくつかの態様において、化合物は押し出し機または他の物品を作る装置に直接またはキャリアー（液体またはワックスなど）に加えることができるか、または、化合物は酸素スカベンジャーと一緒に濃縮物またはキャリアー中に、もしくはベースポリマーと一緒に濃縮物またはキャリアー中に、もしくはベースポリマー／酸素スカベンジャーブレンドと一緒に濃縮物またはキャリアー中に存在することができる。化合物の添加は溶融プロセスゾーン中の溶融物の固有粘度を実質的に増加させないことが望ましい。したがって、化合物は、ベースポリマー製造のための溶融相の間に一度、および物品を作る溶融ゾーンに再度など、２つ以上の段階で加えることができる。
【０１０７】
また、ベースポリマー、酸素スカベンジャー、および化合物の溶融ブレンドは、（ｉ）容器の形状に延伸ブロー成形することのできるプレフォームを製造し、（ｉｉ）包装フィルムに配向することのできるフィルムを製造し、（ｉｉｉ）食品トレイに熱成形することのできるシートを製造し、または（ｉｖ）射出成型された容器を製造する、射出成型機のスロートに成分を加えることによって調製することもできる。押し出し機の混合セクションは均質なブレンドを製造するような設計でなければならない。かかるプロセス工程は炭酸清涼飲料、水またはビールボトル、包装フィルム、および熱成形トレイを形成するのに良好に働く。本発明は、ポリマー製容器、フィルム、トレイ、または酸素スカベンジャーから利益を得る他の物品を製造する従来公知のプロセスに用いることができる。
【０１０８】
物品
開示される組成物から、様々な物品を調製することができる。したがって、該組成物から調製される物品は物品中に存在する組成物も有する。適した物品としては、フレキシブルシートフィルム、フレキシブルバッグ、ポーチ、ボトル（例えばペットボトル）などの半硬質および硬質容器、またはその組み合わせなどの容器およびフィルムが挙げられる。典型的なフレキシブルフィルムおよびバッグには、様々な食品アイテムの包装に用いられるものを含み、１つまたは複数の層を作って全体的なフィルムまたはバッグ状の包装材料を形成することができる。開示される組成物は、このような包装材料の層の１つ、いくつか、または全てに用いることができる。
【０１０９】
具体的な物品としては、食品、飲料、化粧品、医薬品の包装のためのプレフォーム、容器、およびフィルム、ならびに高い二酸化炭素バリアまたは水蒸気バリアまたは感覚刺激バリアが必要とされる個人介護製品が挙げられる。飲料容器の例としては、水および炭酸清涼飲料を保持するためのボトルであり、本発明は、二酸化炭素の損失が風味、香り、性能（例えばビタミン劣化）に悪影響を及ぼすジュース、スポーツドリンク、ビールまたは他の任意の飲料を含むボトル用途に特に有用である。また、該組成物は、感覚刺激バリアおよび水蒸気バリアを送達するために、硬質包装に熱成形するためのシート、およびフレキシブル構造のためのフィルムとして用いることができる。硬質包装としては、食品トレイ、および蓋が挙げられる。また、該組成物は化粧品容器および医薬品または医療装置のための容器の製造に用いることができる。
【０１１０】
他の適切な物品としては、ジュース、清涼飲料に用いられるプラスチックを含む硬質または半硬質物品、ならびに通常１００〜１０００マイクロメートルの範囲の厚さを有する熱成形トレイまたはカップが挙げられる。かかる物品の壁は単一または複数層の材料を含むことができる。また、物品はボトルもしくは缶、または王冠、キャップ、王冠もしくはキャップライナー、プラスチゾルまたはガスケット（部品がＰＥＴで作られる場合）の形態とすることができる。ライナーとして、該組成物は、例えば、物品製造の間にその場でライナーを形成するように、共押し出し、押し出しコーティングまたは押し出し積層プロセスによって硬質物品自体と一緒にフィルムとして押し出すことができるか、あるいは、熱および／または圧力によって、接着剤によって、または他の任意の適切な方法（ライナーがＰＥＴからなる限り）によって接着することができる。
【０１１１】
また、食品および飲料包装に適用可能な物品に加えて、他の二酸化炭素に感受性のある製品を包装するための物品は、本発明から利益を得ることができる。かかる製品には、果物および野菜、医療装置などの調整雰囲気包装を含む。
【０１１２】
さらなる態様において、該組成物はポリマーまたはポリマーを含む成分とブレンドするためのマスターバッチとして用いることができる。かかる組成物において、組成物の濃度は、最終ブレンド製品がこれらの成分を適切な量で有することが可能なように十分高い。また、マスターバッチは、マスターバッチがブレンドされるベースポリマーの量を含むことができる。
【０１１３】
物品は当該技術分野で公知の様々な方法によって作ることができる。一般に、物品は溶融プロセス方法（すなわち、組成物の溶融）によって調製される。かかるプロセスは、一般に射出成型、延伸ブロー成形、押し出し、熱成形、押し出しブロー成形、および（特に多層構造）共押し出しおよび接着結合層を用いる積層を含む。例えば延伸ブロー成型によるポリマーの配向は、得られる公知の機械的利点のため、フタレートポリエステルで用いられ得る。
【０１１４】
物品を作るための溶融プロセスゾーンは、プレフォーム、ボトル、トレイ、および上述した他の物品などの意図する物品を作るための慣例的な有効条件の下で運転することができる。一態様において、かかる条件は、溶融物の固有粘度を実質的に増加させることなく溶融物を処理するのに有効であり、エステル交換反応を促進する上で非効率的である。いくつかの好ましい態様において、ベースポリマー、酸化性有機成分、および遷移金属の物理的なブレンドを達成するのに有効な適切な運転条件は、典型的に真空を用いず、約０ｐｓｉｇ（重量ポンド毎平方インチ）〜約９００ｐｓｉｇの正の圧力の下、約６分未満の総サイクル時間で、溶融処理ゾーンにおいて約２５０℃〜約３００℃の温度範囲の温度である。いくつかの実施形態において、スクリュー上の溶融物の滞留時間は約１〜約６分の範囲とすることができる。
【実施例】
【０１１５】
実施例１
本明細書に開示される化合物を含む２１．６グラムのポリエチレンテレフタレートプレフォームを、標準的な射出条件下で２キャビティＨｕｓｋｙ  ＬＸ  １６０射出成型機で調製した。以下の表（表１）は、本開示による実施例を、開示された化合物を含むサンプルおよび開示された化合物をカフェインに置換するサンプルと比較する。
【０１１６】
【表１】
2014528010.tif 000029
Ｐａｒａｓｔａｒ７０００はＥａｓｔｍａｎ  Ｃｈｅｍｉｃａｌ  Ｃｏ．，Ｋｉｎｇｓｐｏｒｔ，Ｔｅｎｎｅｓｅｅ，ＵＳＡ．から入手可能な市販のＰＥＴ樹脂である。
【０１１７】
プレフォームをＳｉｄｅｌ’ｓ  ＳＢＯ２／３ブロー成形機で１２オンスの炭酸清涼飲料（ＣＳＤ）容器にブロー成形した。次いで、１２オンスのＣＳＤボトルをＣＯ２保持について、Ｑｕａｎｔｉｐｅｒｍ  Ｍｏｄｅｌ  ５０４（Ｑｕａｎｔｉｐｅｒｍ，ＬＬＣ製造）を用いて試験した。この装置によって、プラスチックボトルからのＣＯ２損失の直接的な実時間測定が可能になる。試験前に、ボトルに約１週間の予備調整段階で、４．２ガス容積ＣＯ２までの炭酸水を充填した。予備調整段階の終了後、ボトル壁を通るＣＯ２の流出は実質的に一定率である。Ｑｕａｎｔｉｐｅｒｍ装置はこの定常損失率を迅速にかつ直接測定する。実時間損失率を、駆動力（包装内のＣＯ２の分圧）と組み合わせて、炭酸包装についての正確な貯蔵寿命を推測する。バリア性改善係数（ＢＩＦ）は対照包装と試験包装について２０％のＣＯ２損失時間の割合によって求められる。
【０１１８】
図１、２（ａ）および２（ｂ）は、Ｑｕａｎｔｉｐｅｒｍ  Ｍｏｄｅｌ  ５０４で測定して、変数６８２１−１、６８２１−２、６８２１−３、６８２１−４の時間の関数としてＣＯ２損失を示す。ＰＥＴへの５％ベンゾ［ｄｅ］イソクロメン−１，３−ジオンおよび５％ベンゾ［ｄｅ］イソキノリン−１，３−ジオンの添加により、ＰＥＴに対して最大１．６７倍のＢＩＦでＣＯ２損失率が低減する。変数６８２１−２は、変数６８２１−３および６８２１−４ほど改善を示さなかった（ＢＩＦ＝１．１倍）。図３に見られるように、６６９６−２はＰＥＴに対して大きなＢＩＦを示さなかったが、６６９６−３および６６９６−４は、ＢＩＦの最大１．２倍で性能の改善を示した。
【０１１９】
実施例２
１６オンス貯蔵ビールボトルのための、本明細書に開示された化合物を含む３５．５グラムのＰＥＴプレフォームを、標準的な射出条件下で２キャビティＨｕｓｋｙ  ＬＸ  １６０射出成型機で調製した。以下の表（表２）は本開示による実施例を開示された化合物を含むサンプルと比較する。
【０１２０】
【表２】
2014528010.tif 000030
プレフォームをＳｉｄｅｌ’ｓ  ＳＢＯ２／３ブロー成形機で１６オンスのビールボトルにブロー成形した。ＳＢＯ２／３のプレフォーム加熱ゾーンプロファイルを以下の表３に示す。
【０１２１】
【表３】
2014528010.tif 000031
プレフォームを、直径１２ｍｍの延伸棒、４０バール空気圧を用い、機械スピード約１５００ボトル／時間で冷成形体（５５Ｆ）ブロー成形した。プレフォーム加熱設定（表３に示す）は、加熱ゾーンから出るプレフォームのゾーン３に向けられた（ａｉｍｅｄ  ａｔ）赤外温度計で測定して１０３ＦのＩＮＴになった。
【０１２２】
次いで、１６オンスのビールボトルをＣＯ２保持、Ｏ２透過率（ＯＴＲ）およびＷＶＴＲ（水蒸気透過率）について試験して、様々な添加剤のガス透過の効果を求めた。
【０１２３】
ＣＯ２透過率を測定するために用いた装置（Ｑｕａｎｔｉｐｅｒｍ  Ｍｏｄｅｌ  ５０４）の簡単な説明を実施例１に示す。図４および５はＱｕａｎｔｉｐｅｒｍ  Ｍｏｄｅｌ  ５０４によって測定して、変数８１３９−１、８１３９−２、８１３９−３、８１３９−４、８１３９−５、８１３９−６および８１３９−７に対する時間の関数としてのＣＯ２損失を示す。ビールボトルについて、貯蔵寿命は初期の炭酸レベルから１５％ＣＯ２損失に必要な時間を測定することによって求められる。異なる変数についての貯蔵寿命およびＣＯ２ＢＩＦを以下の表４に示す。
【０１２４】
【表４】
2014528010.tif 000032
４％ベンゾ［ｄｅ］イソクロメン−１，３−ジオンおよびＣｏｌｏｒＭａｔｒｉｘ  Ｐｒｏｓｅｓｓ  Ａｉｄ  ８０−５６１−１などの脂肪酸エステル（０．４％）の添加（実施８１３９−７）により、ＰＥＴに対して最大１．５６倍のＢＩＦでＣＯ２損失率が低減する。変数８１３９−２および８１３９−４は、ＣＯ２バリアにおいていかなる改善も示さなかった。これは、脂肪酸エステル自体の使用がＰＥＴボトルを通るＣＯ２透過の低減に効果がないことを示す。５％ベンゾ［ｄｅ］−イソクロメン−１，３−ジオン（１，８−ナフタル酸無水物）をＰＥＴに添加する（実施８１３９−６）ことにより、対照ＰＥＴビールボトルに対して１．４４倍貯蔵寿命が増加した。この結果は実施例１に記載した結果と類似している。
【０１２５】
ＣＯ２透過率測定に加えて、実施例２のボトルはＩｌｌｉｏｐを用いてＯ２透過率（ＯＴＲ）について試験した。ＯＴＲデータは、ベンゾ［ｄｅ］−イソクロメン−１，３−ジオン（１，８−ナフタル酸無水物）をＰＥＴに添加する（実施８１３９−６および８１３９−７）ことにより、ＣＯ２ＴＲの低減とともにＯＴＲが低減する結果となった（貯蔵寿命の増加にみられるように）。
【０１２６】
本開示の特定の実施形態を例示し、説明したが、当業者であれば、本開示の精神および範囲から逸脱することなく、様々な他の変更および修正を行うことができるのは自明であろう。したがって、添付の特許請求の範囲において、本開示の範囲に含まれるかかるすべての変更および修正を包含することを意図する。
【図１】
2014528010.tif 000047
【図２ａ】
2014528010.tif 000048
【図２ｂ】
2014528010.tif 000049
【図３ａ】
2014528010.tif 000050
【図３ｂ】
2014528010.tif 000051
【図４】
2014528010.tif 000052
【図５】
2014528010.tif 000053
【国際調査報告】
2014528010.tif 000054